(57)【特許請求の範囲】
【請求項１】
一般式（１）：
【化１】
0005803497.tif 000039
（式（１）中、Ｒ1、Ｒ2は、それぞれ独立に、炭素数１〜４のフルオロアルキル基である。Ｒ3は水素原子、炭素数１〜４のアルキル基、ハロゲン原子または炭素数１〜４のフルオロアルキル基である。Ｒ4、Ｒ5は、それぞれ独立に、水素原子、炭素数１〜４のアルキル基またはハロゲン原子である。Ｒ6は単結合、炭素数１〜１２の直鎖状、分岐状もしくは環状の２価の炭化水素基、またはこれらの組み合わせである２価の炭化水素基であり、エーテル結合、エステル結合、アミド結合またはウレタン結合を有していてもよく、Ｒ6に含まれる炭素原子の一部が珪素で置換されていてもよく、水素原子の一部または全部がフッ素原子または水酸基で置換されていてもよい。また、Ｒ3とＲ4またはＲ5とＲ6は、結合して環を形成してもよく、炭素数３〜１２の単環式、二環式または多環式の構造を含んでもよい。ＣとＡは共有結合またはイオン結合で結合し、Ａは水素原子または陽イオンである。）
で表される含フッ素重合性化合物を含む抗菌剤用組成物。
【請求項２】
一般式（２）：
【化２】
0005803497.tif 000040
（式（２）中、Ｒ7は水素原子、炭素数１〜４のアルキル基、ハロゲン原子またはトリフルオロメチル基である。Ｒ8は単結合、炭素数１〜１２の直鎖状、分岐状もしくは環状の２価の炭化水素基またはこれらの組み合わせである２価の炭化水素基であり、エーテル結合、エステル結合、アミド結合またはウレタン結合を有していてもよく、Ｒ8に含まれる炭素原子の一部が珪素で置換されていてもよく、水素原子の一部または全部がフッ素原子または水酸基で置換されていてもよい。ＣとＡは共有結合またはイオン結合で結合し、Ａは水素原子または陽イオンである。）
で表される含フッ素重合性化合物を含む請求項１に記載の抗菌剤用組成物。
【請求項３】
一般式（３）：
【化３】
0005803497.tif 000041
（式（３）中、Ｒ9は単結合、炭素数１〜１２の直鎖状、分岐状もしくは環状の２価の炭化水素基またはこれらの組み合わせである２価の炭化水素基であり、エーテル結合、エステル結合、アミド結合またはウレタン結合を有していてもよく、Ｒ9に含まれる炭素原子の一部が珪素で置換されていてもよく、水素原子の一部または全部がフッ素原子または水酸基で置換されていてもよい。ＣとＡは共有結合またはイオン結合で結合し、Ａは水素原子または陽イオンである。）
で表される含フッ素重合性化合物を含む請求項１に記載の抗菌剤用組成物。
【請求項４】
一般式（４）：
【化４】
0005803497.tif 000042
（式（４）中、Ｒ10は単結合、炭素数１〜１２の直鎖状、分岐状もしくは環状の２価の炭化水素基またはこれらの組み合わせである２価の炭化水素基であり、エーテル結合、エステル結合、アミド結合またはウレタン結合を有していてもよく、Ｒ10に含まれる炭素原子の一部が珪素で置換されていてもよく、水素原子の一部または全部がフッ素原子または水酸基で置換されていてもよい。ＣとＡは共有結合またはイオン結合で結合し、Ａは水素原子または陽イオンである。）
で表される含フッ素重合性化合物を含む請求項１に記載の抗菌剤用組成物。
【請求項５】
さらに一般式（５）：
【化５】
0005803497.tif 000043
（式（５）中、Ｒ11は水素原子、炭素数１〜４のアルキル基、ハロゲン原子または炭素数１〜４のフルオロアルキル基である。Ｒ12、Ｒ13は、それぞれ独立に、水素原子、炭素数１〜４のアルキル基またはハロゲン原子である。Ｒ14は水素原子、ハロゲン原子、または炭素数１〜３５の直鎖状、分岐状、環状、もしくは直鎖状、分岐状、環状の組み合わせである１価の炭化水素基であり、エーテル結合、エステル結合、アミド結合またはウレタン結合を有していてもよく、Ｒ14に含まれる炭素原子の一部が珪素で置換されていてもよく、水素原子の一部または全部がフッ素原子または水酸基で置換されていてもよい。また、Ｒ11とＲ12またはＲ13とＲ14は、結合して環を形成してもよく、炭素数３〜１２の単環式、二環式または多環式の構造を含んでもよい。）
で表される重合性化合物を含む請求項１乃至請求項４のいずれか１項に記載の抗菌剤用組成物。
【請求項６】
さらに一般式（６）：
【化６】
0005803497.tif 000044
（式（６）中、Ｒ11は水素原子、炭素数１〜４のアルキル基、ハロゲン原子または炭素数１〜４のフルオロアルキル基である。Ｒ12、Ｒ13は、それぞれ独立に、水素原子、炭素数１〜４のアルキル基またはハロゲン原子であり、Ｒ11とＲ12またはＲ13は、結合して環を形成してもよく、炭素数３〜１２の単環式、二環式または多環式の構造を含んでもよい。Ｒ15は水素原子、ハロゲン原子、または炭素数１〜３５の直鎖状、分岐状、環状、もしくは直鎖状、分岐状、環状の組み合わせである１価の炭化水素基であり、エーテル結合、エステル結合、アミド結合またはウレタン結合を有していてもよく、Ｒ15に含まれる炭素原子の一部が珪素で置換されていてもよく、水素原子の一部または全部がフッ素原子または水酸基で置換されていてもよく、Ｒ15は、水酸基、メルカプト基、カルボキシル基、アミノ基、エポキシ基、アルケニル基、アルキニル基、アクリロイル基、メタクリロイル基、クロロシリル基、アルコキシシリル基またはヒドロシリル基から選ばれた架橋剤と反応し得る基を含む。）
で表される重合性化合物を含む請求項１乃至請求項５のいずれか1項に記載の抗菌剤用組成物。
【請求項７】
さらに、イソシアネート基、水酸基、メルカプト基、カルボキシル基、アミノ基、エポキシ基、アルケニル基、アルキニル基、アクリロイル基、メタクリロイル基、クロロシリル基、アルコキシシリル基またはヒドロシリル基から選ばれた１種以上の基を含む架橋剤を含む請求項５または請求項６に記載の抗菌剤用組成物。
【請求項８】
請求項１乃至請求項７のいずれか１項に記載の抗菌剤用組成物を重合反応または架橋反応させることで得られた抗菌性樹脂。
【請求項９】
請求項１乃至請求項７のいずれか１項に記載の抗菌剤用組成物を基材表面に塗布または付着させて皮膜を形成することを特徴とする基材の表面処理方法。
【請求項１０】
一般式（５）：
【化７】
0005803497.tif 000045
（式（５）中、Ｒ11は水素原子、炭素数１〜４のアルキル基、ハロゲン原子または炭素数１〜４のフルオロアルキル基である。Ｒ12、Ｒ13は、それぞれ独立に、水素原子、炭素数１〜４のアルキル基またはハロゲン原子である。Ｒ14は水素原子、ハロゲン原子、または炭素数１〜３５の直鎖状、分岐状、環状、もしくは直鎖状、分岐状、環状の組み合わせである１価の炭化水素基であり、エーテル結合、エステル結合、アミド結合またはウレタン結合を有していてもよく、Ｒ14に含まれる炭素原子の一部が珪素で置換されていてもよく、水素原子の一部または全部がフッ素原子または水酸基で置換されていてもよい。また、Ｒ11とＲ12またはＲ13とＲ14は、結合して環を形成してもよく、炭素数３〜１２の単環式、二環式または多環式の構造を含んでもよい。）
または一般式（６）：
【化８】
0005803497.tif 000046
（式（６）中、Ｒ11は水素原子、炭素数１〜４のアルキル基、ハロゲン原子または炭素数１〜４のフルオロアルキル基である。Ｒ12、Ｒ13は、それぞれ独立に、水素原子、炭素数１〜４のアルキル基またはハロゲン原子であり、Ｒ11とＲ12またはＲ13は、結合して環を形成してもよく、炭素数３〜１２の単環式、二環式または多環式の構造を含んでもよい。Ｒ15は水素原子、ハロゲン原子、または炭素数１〜３５の直鎖状、分岐状、環状、もしくは直鎖状、分岐状、環状の組み合わせである１価の炭化水素基であり、エーテル結合、エステル結合、アミド結合またはウレタン結合を有していてもよく、Ｒ15に含まれる炭素原子の一部が珪素で置換されていてもよく、水素原子の一部または全部がフッ素原子または水酸基で置換されていてもよく、Ｒ15は、水酸基、メルカプト基、カルボキシル基、アミノ基、エポキシ基、アルケニル基、アルキニル基、アクリロイル基、メタクリロイル基、クロロシリル基、アルコキシシリル基またはヒドロシリル基から選ばれた架橋剤と反応し得る基を含む。）
で表される重合性化合物をさらに加えた抗菌剤用組成物を、基材表面に塗布または付着させて皮膜を形成することを特徴とする請求項９に記載の処理方法。
【請求項１１】
さらに、架橋剤を加えた後に、前記皮膜を形成することを特徴とする請求項９または請求項１０に記載の方法。
【請求項１２】
前記皮膜を加熱することで、重合または架橋させて硬化膜とすることを特徴とする請求項９乃至請求項１１のいずれか１項に記載の方法。
【請求項１３】
前記皮膜を光照射することで、重合または架橋させて硬化膜とすることを特徴とする請求項９または請求項１１に記載の方法。
【請求項１４】
請求項９乃至請求項１３のいずれか１項に記載の表面処理方法で表面処理することを特徴とする抗菌性部材の作製方法。
【請求項１５】
一般式（７）：
【化９】
0005803497.tif 000047
（式（７）中、Ｒ16は、炭素数１〜１２の直鎖状、分岐状もしくは環状の２価の炭化水素基またはこれらの組み合わせである、炭素原子の一部または全部が珪素で置換された２価の基である。Ｒ16は、エーテル結合、エステル結合、アミド結合またはウレタン結合を有していてもよく、Ｒ16に含まれる水素原子の一部または全部がフッ素原子または水酸基で置換されていてもよい。ＣとＡは共有結合またはイオン結合で結合し、Ａは水素原子または陽イオンである。Ｂは、
【化１０】
0005803497.tif 000048
のうちいずれかの基である。］
で表される含フッ素重合性化合物。
【発明の詳細な説明】
【技術分野】
【０００１】
本発明は、抗菌剤用組成物およびそれを用いた基材の表面処理方法に関する。
【背景技術】
【０００２】
抗菌剤は、生活環境の多様化と生活意識の変化に伴い、そのニーズが大きく広がりつつある。現在では、抗菌、防カビ等の化学的技術は、生活関連分野から、プラスチックス工業、電子部品工業等、あらゆる産業分野にわたって応用がなされている。
【０００３】
本発明における抗菌とは、微生物、特に細菌、真菌（カビ）の発生、発育を持続的に防止し、それらに起因する加害を未然に防止または回避する一連の技術である。
【０００４】
一時的な殺菌には、紫外線または放射線を使う方法、加熱する方法、冷却する方法、加圧する方法等の様々な物理的技術がある。一時的な殺菌と異なり、抗菌とは、微生物を対象として、滅菌以下、静菌以上のレベルが長期にわたり持続的に微生物の繁殖を抑制することである。尚、滅菌とは、微生物が死滅または消滅するレベルであり、静菌とは、微生物の増殖が抑制されるレベルである。
【０００５】
尚、抗菌剤が抗菌活性を示す細菌には、グラム陽性菌またはグラム陰性菌がある。グラム陽性菌には、黄色ブドウ球菌、化膿性連鎖球菌、ボツリヌス菌のような病原体が挙げられる。一方、グラム陰性菌には、サルモネラ菌、大腸菌、クレブシェラ、ヘモフィルス、緑膿菌およびプロテウスのような病原体があげられる。また、真菌には、白癬菌のようにヒトに寄生して病気を起こすものもある。
【０００６】
このように、持続的に微生物の繁殖を抑制するために、抗菌剤が広く使用されている。
【０００７】
また、抗菌剤には、防カビ性、およびウィルスの消毒等の抗ウィルス性を合わせ持つものが求められる。
【０００８】
人間の生活空間には、様々なカビまたはウィルスが存在している。
【０００９】
カビの主な種類としては、アオカビ、コウジカビ、ケカビおよびクモノスカビが挙げられる。一般的にはクロカビという名称もあるが、カビは種類を特定することは難しい。その他、ヨーロッパではアカパンカビも一般的であり、壁のしみは往々にしてクラドスポリウムである。
【００１０】
一方、ウィルスの主な種類としては、ノロウィルス、ロタウィルス、ライノウィルス、コロナウィルスおよび呼吸器合胞体ウィルスが挙げられる。ウィルスには外膜を持っているものと持たないものとがあるが、概して、外膜を持っているウィルスは、細菌に有効な消毒剤に対して感受性が強く、外膜を持たないウィルスは、抵抗力が強い。外膜を持たない主なウィルスは、ＲＮＡウィルスでは、ポリオ等のエンテロウィルスおよびレオウィルスであり、ＤＮＡウィルスではアデノウィルス、パポバウィルスおよびB型肝炎ウィルス等である。外膜を持たないＲＮＡウィルスであるポリオ、コクサッキーおよびエコー等のエンテロウィルスは、一般に各種消毒剤に対して抵抗力が強く、アデノウィルスがこれに次ぎ、外膜を持っているヘルペスウィルス、ワクチニアウィルスおよびインフルエンザウィルスは感受性が強い。薬剤の中では、次亜塩素酸ソーダが、どのウィルスに対しても比較的低濃度で有効な消毒剤といわれている。
【００１１】
また、抗菌剤の種類は多岐にわたっており、その使用目的によって様々使い分けられている。抗菌剤を分類すると、有機化合物系、無機化合物系または天然物系に大別することができる。
【００１２】
有機化合物系の抗菌剤としては、チアゾール系、イミダゾール系、ピリジン系もしくはトリアジン系等の複素環式化合物、アミン、四級アンモニウム化合物もしくはニトリル化合物等の有機窒素化合物、フェノール、クレゾールもしくはハロゲン化フェノール類等の有機酸素化合物、チオール類等の有機硫黄化合物、またはチオリン酸等の有機リン化合物等が知られている。有機化合物系の抗菌剤は、カビ類に対する抗菌性が高いのが特徴である。しかしながら、フィルムや樹脂成型品に添加した場合には、揮発したり、溶出したりして効果を持続することが難しい。また、有機化合物系の抗菌剤には毒性を示すものも多く、特に食品や食品加工、包装の分野において消費者保護の観点から使用が制限される場合がある。
【００１３】
一方、唐辛子エキス、キチン、キトサン、ワサビ抽出物、からし抽出物、茶抽出物またはヒノキチオールに代表される天然物系の抗菌剤が知られている。天然物系も有機化合物系と同様に溶出や揮発の問題はあるが、安全性の高さから好んで使用される場合がある。
【００１４】
さらに、銀に代表される無機化合物系の抗菌剤が知られており、特に樹脂成型品やフィルム、繊維等に多くの使用実績がある。無機化合物系の抗菌剤は溶出または揮発し難く、抗菌効果が長期間持続しやすく、また安全性が高いことが利点となっている。しかしながら、銀または銀を担持したゼオライト等の微粒子を樹脂に分散させようとした場合、均一に分散することが難しく、また、内部に位置する抗菌剤は外部の菌に対して働きにくいことから、目的とする抗菌効果を得るには、抗菌剤の添加濃度を上げる必要がある。このことから、抗菌効果として特に防カビ効果は有機化合物系に劣ることが指摘されており、高価な銀を使用する点でも使用分野が限られるのが課題である。
【００１５】
このような背景のもと、抗菌性を持つ化合物基を樹脂に固定化しようとする試みがなされ、複数の先行技術文献に開示される。
【００１６】
例えば、特許文献１には、２，２，６，６−テトラメチル−４−ピペリジンをポリマーに結合することによって、溶出または揮発を抑えた高分子としての重合体結合抗菌剤が開
示されている。
【００１７】
また、特許文献２には、ホスホニウムスルホネート基を有するポリアミド系樹脂からなる抗菌性樹脂フィルムが開示され、当該抗菌性樹脂フィルムは抗菌作用と持続作用を合わせ持つとされている。
【００１８】
特許文献1に記載の重合体結合抗菌剤、特許文献２に記載の抗菌性樹脂フィルム、ともに抗菌性を持つ化合物基を結合させて、樹脂に固定化することに成功している。
【００１９】
特許文献３には、カルボキシル基を有する重合体が、該カルボキシル基の一部が銀と結合するとともに、該カルボキシル基と多価金属イオンとの結合によって架橋されてなることを特徴とする抗菌性樹脂が開示され、銀イオンによる抗菌性を長期間発揮するとされる。
【００２０】
尚、ビスメチド酸基を有する帯電防止剤が特許文献４にについて開示されている。
【先行技術文献】
【特許文献】
【００２１】
【特許文献１】特開２００８−２１４３９６号公報
【特許文献２】特開２００１−５５４５８号公報
【特許文献３】特開平９−１３６８０８号公報
【特許文献４】特開２０１０−０１８７８５号公報
【発明の概要】
【発明が解決しようとする課題】
【００２２】
無機系の抗菌剤に対しては、樹脂中に抗菌剤を均一に分散する試みがなされている。例えば、特許文献３の抗菌性樹脂は、カルボキシル基を有する重合体において、該カルボキシル基の一部が銀と結合するとともに、該カルボキシル基と多価金属イオンとの結合によって架橋されてなり、銀イオンによる抗菌性を長期間発揮するとされる。しかしながら、特許文献３は、樹脂の化学構造中に抗菌性の有機基を含むものではない。
【００２３】
また、従来の抗菌性樹脂は、有機化合物系あるいは天然物系を使用した場合には、溶出、揮発等によって長期間持続的な抗菌効果を得ることが難しいという問題があった。
【００２４】
また、銀等無機化合物系の抗菌剤を使用した場合には、その耐熱温度の高さから樹脂に練りこむ等の操作は可能であるが、特に防カビ性において十分な抗菌効果が得られず、また、添加した抗菌剤を、抗菌性を必要とする材料の表面等の必要な場所に限定して存在させることが困難であり、過剰な量を必要としてコスト的な課題も大きかった。
【００２５】
本発明は、材料の表面等の必要な場所に限定して存在させることが可能で、抗菌性に加
え、防カビ性、抗ウィルス性に優れた効果を持続的に発揮する抗菌剤用組成物およびそれ
を用いた表面処理方法を提供することを目的とする。
【課題を解決するための手段】
【００２６】
本発明のビスメチド酸基またはビスメチド酸塩からなる有機基を有する、即ち一般式（１）の含フッ素重合性化合物、および一般式（１）に含まれる一般式（２）〜（４）の含フッ素重合性化合物を含む抗菌剤用組成物は、必要に応じて架橋または溶剤を加えた後、含フッ素重合性化合物同士または含フッ素重合性化合物と他の重合性化合物が重合して抗菌性の樹脂となる。
【００２７】
一般式（１）において、Ｃ（炭素）とＡは共有結合またはイオン結合で結合し、Ａは水素原子または陽イオンを表す。
【００２８】
Ａが水素原子の場合、ビスメチド酸基の炭素はパ−フルオロメチドの強い電子吸引性により、水素原子をＨ＋イオンとして解離しやすく、Ｃ−Ｈ結合は共有結合性とイオン結合性を併せ有する。
【００２９】
このように、ビスメチド酸は、陽イオンにより、ビスメチド酸塩になり易く、本発明の抗菌剤用組成物が含有する、抗菌性の有効成分として作用する有機基は、ビスメチド酸基またはビスメチド酸塩からなる有機基のどちらであってもよい。
【００３０】
［発明１］
一般式（１）： 
【化１】
0005803497.tif 000002
【００３１】
（式（１）中、Ｒ１、Ｒ２は、それぞれ独立に、炭素数１〜４のフルオロアルキル基である。Ｒ３は水素原子、炭素数１〜４のアルキル基、ハロゲン原子または炭素数１〜４のフルオロアルキル基である。Ｒ４、Ｒ５は、それぞれ独立に、水素原子、炭素数１〜４のアルキル基またはハロゲン原子である。Ｒ6は単結合、炭素数１〜１２の直鎖状、分岐状もしくは環状の２価の炭化水素基、またはこれらの組み合わせである２価の炭化水素基であり、エーテル結合、エステル結合、アミド結合またはウレタン結合を有していてもよく、Ｒ6に含まれる炭素原子の一部が珪素で置換されていてもよく、水素原子の一部または全部がフッ素原子または水酸基で置換されていてもよい。また、Ｒ３とＲ４またはＲ５とＲ６は、結合して環を形成してもよく、炭素数３〜１２の単環式、二環式または多環式の構造を含んでもよい。ＣとＡは共有結合またはイオン結合で結合し、Ａは水素原子または陽イオンである。）
で表される含フッ素重合性化合物を含む抗菌剤用組成物。
【００３２】
上記、一般式（１）および一般式（２）における、Ｒ１またはＲ２としては、ＣＦ３、Ｃ２Ｆ５、直鎖状もしくは分枝鎖状のＣ３Ｆ７、Ｃ４Ｆ９が挙げられ、本発明の抗菌剤用組成物において、合成のし易さより、ＣＦ３が好適に用いられる。
【００３３】
また、一般式（１）に表される含フッ素重合性化合物（ａ）を例示すると、発明２のエステル結合を有する一般式（２）で表される含フッ素重合性化合物（ａ−１）、発明３の主鎖にスチレン鎖を有する一般式（３）で表される含フッ素重合性化合物（ａ−２）、発明４の主鎖にノルボルネン環を有する一般式（４）で表される含フッ素重合性化合物（ａ−３）が挙げられる。
【００３４】
［発明２］
一般式（２）：
【化２】
0005803497.tif 000003
【００３５】
（式（２）中、Ｒ７は水素原子、アルキル基、ハロゲン原子またはトリフルオロメチル基である。Ｒ８は単結合、炭素数１〜１２の直鎖状、分岐状もしくは環状の２価の炭化水素基またはこれらの組み合わせである２価の炭化水素基であり、エーテル結合、エステル結合、アミド結合またはウレタン結合を有していてもよく、Ｒ８に含まれる炭素原子の一部が珪素で置換されていてもよく、水素原子の一部または全部がフッ素原子または水酸基で置換されていてもよい。ＣとＡは共有結合またはイオン結合で結合し、Ａは水素原子または陽イオンである。）
で表される含フッ素重合性化合物を含む発明１の抗菌剤用組成物。
【００３６】
［発明３］
一般式（３）：
【化３】
0005803497.tif 000004
【００３７】
（式（３）中、Ｒ９は単結合、炭素数１〜１２の直鎖状、分岐状もしくは環状の２価の炭化水素基またはこれらの組み合わせである２価の炭化水素基であり、エーテル結合、エステル結合、アミド結合またはウレタン結合を有していてもよく、Ｒ９に含まれる炭素原子の一部が珪素で置換されていてもよく、水素原子の一部または全部がフッ素原子または水酸基で置換されていてもよい。ＣとＡは共有結合またはイオン結合で結合し、Ａは水素原子または陽イオンである。）
で表される含フッ素重合性化合物を含む発明１の抗菌剤用組成物。
【００３８】
［発明４］
一般式（４）：
【化４】
0005803497.tif 000005
【００３９】
（式（４）中、Ｒ１０は単結合、炭素数１〜１２の直鎖状、分岐状もしくは環状の２価の炭化水素基またはこれらを組み合わてなる２価の炭化水素基であり、エーテル結合、エステル結合、アミド結合またはウレタン結合を有していてもよく、Ｒ１０に含まれる炭素原子の一部が珪素で置換されていてもよく、水素原子の一部または全部がフッ素原子または水酸基で置換されていてもよい。ＣとＡは共有結合またはイオン結合で結合し、Ａは水素原子または陽イオンである。）
で表される含フッ素重合性化合物を含む発明１の抗菌剤組成物。
【００４０】
さらに、本発明の抗菌剤用組成物において、含フッ素重合性化合物（ａ）に加え、抗菌剤の有効成分であるビスメチド酸基またはビスメチド酸塩を含む有機基の含有率を調整する、または樹脂の溶剤溶解性、塗布性、機械的特性を調整する、あるいは架橋性官能基を導入するために発明５の一般式（５）で表される重合性化合物（ｂ−１）、または発明６の一般式（６）で表される重合性化合物（ｂ−２）を用いても良い。重合性化合物（ｂ−１）は架橋基を含まない重合性化合物であり、重合性化合物（ｂ−２）は架橋基を含む重合性化合物である。
【００４１】
［発明５］
さらに一般式（５）：
【化５】
0005803497.tif 000006
【００４２】
（式（５）中、Ｒ１１は水素原子、炭素数１〜４のアルキル基、ハロゲン原子または炭素数１〜４のフルオロアルキル基である。Ｒ１２、Ｒ１３は、それぞれ独立に、水素原子、炭素数１〜４のアルキル基またはハロゲン原子である。Ｒ１４は水素原子、ハロゲン原子、または炭素数１〜３５の直鎖状、分岐状、環状、もしくは直鎖状、分岐状、環状の組み合わせである１価の炭化水素基であり、エーテル結合、エステル結合、アミド結合またはウレタン結合を有していてもよく、Ｒ１４に含まれる炭素原子の一部が珪素で置換されていてもよく、水素原子の一部または全部がフッ素原子または水酸基で置換されていてもよい。また、Ｒ１１とＲ１２またはＲ１３とＲ１４は、結合して環を形成してもよく、炭素数３〜１２の単環式、二環式または多環式の構造を含んでもよい。ＣとＡは共有結合またはイオン結合で結合し、Ａは水素原子または陽イオンである。）
で表される重合性化合物を含む発明１〜４の抗菌剤用組成物。
【００４３】
［発明６］
さらに一般式（６）：
【化６】
0005803497.tif 000007
【００４４】
（式（６）中、Ｒ１１は水素原子、炭素数１〜４のアルキル基、ハロゲン原子または炭素数１〜４のフルオロアルキル基である。Ｒ１２、Ｒ１３は、それぞれ独立に、水素原子、炭素数１〜４のアルキル基またはハロゲン原子であり、Ｒ１１とＲ１２またはＲ１３は、結合して環を形成してもよく、炭素数３〜１２の単環式、二環式または多環式の構造を含んでもよい。Ｒ１５は水素原子、ハロゲン原子、または炭素数１〜３５の直鎖状、分岐状、環状、もしくは直鎖状、分岐状、環状の組み合わせである１価の炭化水素基であり、エーテル結合、エステル結合、アミド結合またはウレタン結合を有していてもよく、Ｒ１５に含まれる炭素原子の一部が珪素で置換されていてもよく、水素原子の一部または全部がフッ素原子または水酸基で置換されていてもよく、Ｒ１５は、水酸基、メルカプト基、カルボキシル基、アミノ基、エポキシ基、アルケニル基、アルキニル基、アクリロイル基、メタクリロイル基、クロロシリル基、アルコキシシリル基またはヒドロシリル基から選ばれた１種以上の官能基を含む。）
で表される重合性化合物を含む発明１〜５の抗菌剤用組成物。
【００４５】
本発明の基材の表面処理方法において、上記架橋剤としては、イソシアネート基、水酸基、メルカプト基、カルボキシル基、アミノ基、エポキシ基、アルケニル基、アルキニル基、アクリロイル基、メタクリロイル基、クロロシリル基、アルコキシシリル基またはヒドロシリル基から選ばれた1種以上の基を含む架橋剤が挙げられる。
【００４６】
具体的には、ヘキサメチレンジイソシアネート、１，４−ブタンジオールジグリシジルエーテル、パラホルムアルデヒド、ジメチルジクロロシラン、ジメチルジメトキシシランメチロール化メラミンとその誘導体イオウ、ベンゾイルパーオキサイドまたはアゾビスイソブチロニトリルからなる群から選ばれた少なくとも１つの架橋剤が用いられる。
【００４７】
［発明７］
さらに、イソシアネート基、水酸基、メルカプト基、カルボキシル基、アミノ基、エポキシ基、アルケニル基、アルキニル基、アクリロイル基、メタクリロイル基、クロロシリル基、アルコキシシリル基またはヒドロシリル基ら選ばれた1種以上の基を含む架橋剤を含む発明５または発明６の抗菌剤用組成物。
【００４８】
［発明８］
発明１〜７の抗菌剤組成物を重合反応または架橋反応させることで得られた抗菌性樹脂。
【００４９】
次いで、発明９〜１３に、本発明の抗菌剤用組成物を用いた基材の表面処理方法を示す。
【００５０】
発明１〜発明７に示した含フッ素重合性化合物含む抗菌剤用組成物は、様々な形態で適用することが可能である。
【００５１】
例えば、上記抗菌剤用組成物を重合し樹脂の状態とした後で、溶剤に溶かした後に塗布し、基体上に塗布し抗菌性皮膜を形成することができる。
【００５２】
また、ビスメチド酸基またはビスメチド酸塩を含む有機基を有する含フッ素重合性化合物に、必要に応じて他の重合性化合物または架橋剤を加えた抗菌剤用組成物を基体に塗布または付着させ、加熱または紫外線等の光照射によって、重合あるいは架橋させて強靭な抗菌性樹脂膜とする表面処理方法を採用することが可能である。
【００５３】
このように、本発明の基材の表面処理方法によれば、対象物の表面に被覆して、効率的に基材表面に抗菌剤用組成物を塗布または付着させることにより、抗菌性部材に抗菌性を付与することが可能である。
【００５４】
［発明９］
発明１〜７の抗菌性組成物を基材表面に塗布または付着させることを特徴とする基材の表面処理方法。
【００５５】
［発明１０］
一般式（５）：
【化７】
0005803497.tif 000008
【００５６】
（式（５）中、Ｒ１１は水素原子、炭素数１〜４のアルキル基、ハロゲン原子または炭素数１〜４のフルオロアルキル基である。Ｒ１２、Ｒ１３は、それぞれ独立に、水素原子、炭素数１〜４のアルキル基またはハロゲン原子である。Ｒ１４は水素原子、ハロゲン原子、または炭素数１〜３５の直鎖状、分岐状、環状、もしくは直鎖状、分岐状、環状の組み合わせである１価の炭化水素基であり、エーテル結合、エステル結合、アミド結合またはウレタン結合を有していてもよく、Ｒ１４に含まれる炭素原子の一部が珪素で置換されていてもよく、水素原子の一部または全部がフッ素原子または水酸基で置換されていてもよい。また、Ｒ１１とＲ１２またはＲ１３とＲ１４は、結合して環を形成してもよく、炭素数３〜１２の単環式、二環式または多環式の構造を含んでもよい。）
または一般式（６）： 
【化８】
0005803497.tif 000009
【００５７】
（式（６）中、Ｒ１１は水素原子、炭素数１〜４のアルキル基、ハロゲン原子または炭素数１〜４のフルオロアルキル基である。Ｒ１２、Ｒ１３は、それぞれ独立に、水素原子、炭素数１〜４のアルキル基またはハロゲン原子であり、Ｒ１１とＲ１２またはＲ１３は、結合して環を形成してもよく、炭素数３〜１２の単環式、二環式または多環式の構造を含んでもよい。Ｒ１５は水素原子、ハロゲン原子、または炭素数１〜３５の直鎖状、分岐状、環状、もしくは直鎖状、分岐状、環状の組み合わせである１価の炭化水素基であり、エーテル結合、エステル結合、アミド結合またはウレタン結合を有していてもよく、Ｒ１５に含まれる炭素原子の一部が珪素で置換されていてもよく、水素原子の一部または全部がフッ素原子または水酸基で置換されていてもよく、Ｒ１５は、水酸基、メルカプト基、カルボキシル基、アミノ基、エポキシ基、アルケニル基、アルキニル基、アクリロイル基、メタクリロイル基、クロロシリル基、アルコキシシリル基またはヒドロシリル基から選ばれた架橋剤と反応し得る基を含む。）
で表される重合性化合物をさらに加えた抗菌剤用組成物を、基材表面に塗布または付着させて皮膜を形成することを特徴とする発明９の処理方法。
【００５８】
［発明１１］
さらに、架橋剤を加えた後に、前記皮膜を形成することを特徴とする発明９または発明１０の方法。
【００５９】
［発明１２］
前記皮膜を加熱することで、重合または架橋させて硬化膜とすることを特徴とする発明９〜１１の方法。
【００６０】
本発明の基材の表面処理方法において、上記重合のための重合開始剤としては、過ピバル酸−ｔｅｒｔ−ブチルが好適に用いられる。
【００６１】
［発明１３］
前記皮膜を光照射することで、重合または架橋させて硬化膜とすることを特徴とする発明９〜１１の方法。
【００６２】
本発明の基材の表面処理方法において、上記光重合のための開始剤としては、1−ヒドロキシシクロヘキシルフェニルケトンが好適に用いられる。
【００６３】
また、本発明の基材の表面処理方法において、上記重合性化合物、開始剤、架橋剤に限らず、溶媒を用いてもよく、溶媒としては、２−ブタノンまたはシクロヘキサノンが好適に用いられる。
【００６４】
［発明１４］
発明９〜１３の方法で表面処理することを特徴とする抗菌性部材の作製方法。
【００６５】
［発明１５］
一般式（７）：
【化９】
0005803497.tif 000010
【００６６】
（式（７）中、Ｒ１６は、炭素数１〜１２の直鎖状、分岐状もしくは環状の２価の炭化水素基またはこれらの組み合わせである、炭素原子の一部または全部が珪素で置換された２価の基である。Ｒ１６は、エーテル結合、エステル結合、アミド結合またはウレタン結合を有していてもよく、Ｒ１６に含まれる水素原子の一部または全部がフッ素原子または水酸基で置換されていてもよい。ＣとＡは共有結合またはイオン結合で結合し、Ａは水素原子または陽イオンである。Ｂは、
【化１０】
0005803497.tif 000011
【００６７】
のうちいずれかの基である。］
で表される含フッ素重合性化合物。
【発明の効果】
【００６８】
本発明のビスメチド酸基またはビスメチド酸塩を含む有機基を有する一般式（１）で表される含フッ素重合性化合物を含む抗菌剤用組成物、具体的には、一般式（１）に含まれる一般式（２）〜（４）で表される含フッ素重合性化合物を含む抗菌剤用組成物は、ビスメチド酸基またはビスメチド酸塩を含む有機基の含有が低濃度であっても、優れた抗菌活性を示し、例えば、重合した後の樹脂中におけるビスメチド酸基またはビスメチド酸塩を含む有機基（ＣＦ３ＳＯ２）２Ｃ−の含有率が、抗菌性組成物に対して、少なくとも０．１ｍｏｌ（モル）％以上で、その抗菌効果がみられ、１ｍｏｌ％以上で、高い抗菌効果がみられた。
【００６９】
また、抗菌剤を樹脂に単に混練し練りこんだ従来の抗菌剤と比較して、本発明の抗菌剤
用組成物を用い、ビスメチド酸基またはビスメチド酸塩を含む有機基を有する含フッ素重合性化合物を基体に塗布し重合させ樹脂としたならば、ポリマー鎖に有効成分であるビスメチド基またはビスメチド酸塩を含む有機基を結合した樹脂の被膜となり、有効成分の揮発や溶出が抑制され、抗菌性が長期間に亘って持続する。
【００７０】
即ち、本発明の抗菌剤用組成物およびそれを用いた表面処理方法により、材料の表面等の必要な場所に限定してメチド基を存在させることが可能で、抗菌性、防カビ性および抗ウィルス性に優れた効果を持続的に発揮する抗菌剤用組成物およびそれを用いた抗菌性部材が提供された。前記皮膜中のビスメチド酸基またはビスメチド酸塩を含む有機基の分布を均一にすることは容易であり、ビスメチド酸基またはビスメチド酸塩を含む有機基が片寄ることなく安全性が高い。
【００７１】
このように、本発明のビスメチド酸基またはビスメチド酸塩を含む有機基を有する含フッ素重合性化合物を含む抗菌剤用組成物は、様々な形態で適用することが可能である。例えば、塗布等の表面処理方法によって、対象物の表面に被覆して、効率的に抗菌性部材に抗菌性を付与することが可能である。このことは、抗菌剤の使用量の削減効果がある。
【００７２】
さらに、本発明のビスメチド酸基またはビスメチド酸塩を含む有機基を有する含フッ素重合性化合物を含む抗菌剤用組成物は、幅広い菌に対する抗菌活性を示した。また、抗菌性のみならず、カビやウィルスに対しても有効な抑制効果を示した。
【００７３】
本発明により、優れた抗菌性に加え、防カビ性、抗ウィルス性を併せ持ち、且つその持続性を有し、効率的に大量に製造することが可能であり、生活分野のみならず、電子材料等の工業分野等の広い分野での応用や使用が可能な抗菌剤用組成物およびそれを用いた基材の表面処理方法およびその抗菌性部材が提供された。
【発明を実施するための形態】
【００７４】
１．  抗菌性組成物
最初に、本発明の抗菌剤用組成物について、説明する。
【００７５】
［発明１］
一般式（１）： 
【化１１】
0005803497.tif 000012
【００７６】
（式（１）中、Ｒ１、Ｒ２は、それぞれ独立に、炭素数１〜４のフルオロアルキル基である。Ｒ３は水素原子、炭素数１〜４のアルキル基、ハロゲン原子または炭素数１〜４のフルオロアルキル基である。Ｒ４、Ｒ５は、それぞれ独立に、水素原子、炭素数１〜４のアルキル基またはハロゲン原子である。Ｒ6は単結合、炭素数１〜１２の直鎖状、分岐状もしくは環状の２価の炭化水素基、またはこれらの組み合わせである２価の炭化水素基であり、エーテル結合、エステル結合、アミド結合またはウレタン結合を有していてもよく、Ｒ6に含まれる炭素原子の一部が珪素で置換されていてもよく、水素原子の一部または全部がフッ素原子または水酸基で置換されていてもよい。また、Ｒ３とＲ４またはＲ５とＲ６は、結合して環を形成してもよく、炭素数３〜１２の単環式、二環式または多環式の構造を含んでもよい。ＣとＡは共有結合またはイオン結合で結合し、Ａは水素原子または陽イオンである。）
で表される含フッ素重合性化合物を含む抗菌剤用組成物。
【００７７】
また、Ｃと結合する陽イオンは、１価の陽イオンまたは多価陽イオンのいずれでもよい。上述の１価の陽イオンとしては、水素イオン（Ｈ＋）、リチウムイオン（Ｌｉ＋）、ナトリウムイオン（Ｎａ＋）、カリウムイオン（Ｋ＋）、銀イオン（Ａｇ＋）、銅（II）イオン（Ｃｕ＋）、水銀（II）イオン（Ｈｇ＋）、アンモニウムイオン（ＮＨ４＋）、アルキルアンモニウムイオン、アニリニウムイオン、フェニルアンモニウムイオン、ピリジニウムイオン、ピリミジニウムイオン、ピラゾーリウムイオン、イミダゾーリウムイオン、ベンズイミダゾーリウムイオン、トリアジニウムイオン、ヘキサヒドロトリアジニウムイオン、トリアゾーリウムイオン、イソオキサゾーリウムイオン、チアゾーリウムイオン、イソチアゾーリウムイオン、ピローリウムイオン、ベンゾチアゾーリウムイオン、チアゾリン−２−オンニウムイオン、イソチアゾリン−３−オンニウムイオン、ベンゾイソチアゾリン−３−オンニウムイオン、ベンゾチアゾリン−２−オンニウムイオンまたはテトラヒドロチアジアジン−２−チオンニウムイオン等が挙げられる。
【００７８】
さらに、アルキルアンモニウムイオンとして、モノアルキルアンモニウムイオン（ＮＲＨ３＋）、ジアルキルアンモニウムイオン（ＮＲ２Ｈ２＋）、トリアルキルアンモニウムイオン（ＮＲ３Ｈ＋）またはテトラアルキルアンモニウムイオン（ＮＲ４＋）等が挙げられる。さらに、トリアルキルアンモニウムイオンとしては、トリメチルアンモニウムイオン（Ｎ（ＣＨ３）３Ｈ＋）、トリエチルアンモニウムイオン（Ｎ（Ｃ２Ｈ５）３Ｈ＋）またはトリブチルアンモニウムイオン（Ｎ（Ｃ４Ｈ９）３Ｈ＋）等が挙げられる。
【００７９】
さらに、テトラアルキルアンモニウムイオンとして、テトラメチルアンモニウムイオン（Ｎ（ＣＨ３）４＋）、テトラエチルアンモニウムイオン（Ｎ（Ｃ２Ｈ５）４＋）またはテトラブチルアンモニウムイオン（Ｎ（Ｃ４Ｈ９）４＋）等が挙げられる。
【００８０】
さらに、２価の陽イオンとしては、マグネシウムイオン（Ｍｇ２＋）、カルシウムイオン（Ｃａ２＋）、ストロンチウムイオン（Ｓｒ２＋）、バリウムイオン（Ｂａ２＋）、カドミウムイオン（Ｃｄ２＋）、ニッケル（II）イオン（Ｎｉ２＋）、亜鉛イオン（Ｚｎ２＋）、銅（II）イオン（Ｃｕ２＋）、水銀（II）イオン（Ｈｇ２＋）、鉄（II）イオン（Ｆｅ２＋）、コバルト（II）イオン（Ｃｏ２＋）、スズ（II）イオン（Ｓｎ２＋）、鉛（II）イオン（Ｐｂ２＋）またはマンガン（II）イオン（Ｍｎ２＋）等が挙げられる。
【００８１】
さらに、３価の陽イオンとしては、アルミニウムイオン（Ａｌ３＋）、鉄（III）イオン（Ｆｅ３＋）、クロム（III）イオン（Ｃｒ３＋）等があげられる。
【００８２】
さらに、４価の陽イオンとしては、スズ（ＩＶ）イオン（Ｓｎ４＋）等が挙げられる。
【００８３】
また、Ａは、錯イオンであってもよく、ジアンミン銀イオン（［Ａｇ（ＮＨ３）２］＋）、ビオレオ（［ＣｏＣｌ２（ＮＨ３）４］＋）、テトラアンミン亜鉛（II）イオン（［Ｚｎ（ＮＨ３）４］２＋）、テトラアンミン銅（II）イオン（［Ｃｕ（ＮＨ３）４］２＋）、テトラアクア銅（II）イオン（［Ｃｕ（Ｈ２Ｏ）４］２＋）、チオシアノ鉄（III）イオン（［Ｆｅ（ＳＣＮ）］２＋）、ヘキサアンミンニッケル（II）イオン（［Ｎｉ（ＮＨ３）６］２＋）、プルプレオ（［ＣｏＣｌ（ＮＨ３）５］２＋）、ヘキサアンミンコバルト（III）イオン（［Ｃｏ（ＮＨ３）６］３＋）、ヘキサアクアコバルト（III）イオン（［Ｃｏ（Ｈ２Ｏ）６］３＋）またはヘキサアンミンクロム（III）イオン（［Ｃｒ（ＮＨ３）６］３＋）、ローゼオ（［Ｃｏ（ＮＨ３）４（Ｈ２Ｏ）２］３＋）等が挙げられる。
【００８４】
また、一般式（１）で含フッ素重合性化合物を含む抗菌剤用組成物は、ビスメチド酸基またはビスメチド酸塩を含む有機基の含有が低濃度であっても、抗菌活性を示し、前記樹脂中における一般式（１）に記載の有機基であるビスメチド酸基またはビスメチド酸塩を含む有機基（ＣＦ３ＳＯ２）２Ｃ−の含有率が、抗菌剤組成物に対して少なくとも０．１ｍｏｌ（モル）％以上で、その抗菌効果がみられ、１ｍｏｌ％以上では抗菌活性の高い効果がみられた。８０ｍｏｌ％より多く加えても、その効果は変わらず、かえって酸性が強くなりすぎて扱いづらい。よって、含有率は０．１ｍｏｌ％以上、８０ｍｏｌ％以下であることが好ましい。このように、前記抗菌剤用組成物は、ビスメチド酸基またはビスメチド酸塩を含む有機基（ＣＦ３ＳＯ２）２Ｃ−の含有が０．１ｍｏｌ％以上、８０ｍｏｌ％以下となるように調製することが好ましい。
【００８５】
［発明２］
一般式（２）：
【化１２】
0005803497.tif 000013
【００８６】
（式（２）中、Ｒ７は水素原子、アルキル基、ハロゲン原子またはトリフルオロメチル基である。Ｒ８は単結合、炭素数１〜１２の直鎖状、分岐状もしくは環状の２価の炭化水素基またはこれらの組み合わせである２価の炭化水素基であり、エーテル結合、エステル結合、アミド結合またはウレタン結合を有していてもよく、Ｒ８に含まれる炭素原子の一部が珪素で置換されていてもよく、水素原子の一部または全部がフッ素原子または水酸基で置換されていてもよい。ＣとＡは共有結合またはイオン結合で結合し、Ａは水素原子または陽イオンである。）
で表される含フッ素重合性化合物（ａ−１）を含む発明１に記載の抗菌剤用組成物。
【００８７】
［発明３］
一般式（３）：
【化１３】
0005803497.tif 000014
【００８８】
（式（３）中、Ｒ９は単結合、炭素数１〜１２の直鎖状、分岐状もしくは環状の２価の炭化水素基またはこれらの組み合わせである２価の炭化水素基であり、エーテル結合、エステル結合、アミド結合またはウレタン結合を有していてもよく、Ｒ９に含まれる炭素原子の一部が珪素で置換されていてもよく、水素原子の一部または全部がフッ素原子または水酸基で置換されていてもよい。ＣとＡは共有結合またはイオン結合で結合し、Ａは水素原子または陽イオンである。）
で表される含フッ素重合性化合物（ａ−２）を含む発明１の抗菌剤用組成物。
【００８９】
［発明４］
一般式（４）：
【化１４】
0005803497.tif 000015
【００９０】
（式（４）中、Ｒ１０は単結合、炭素数１〜１２の直鎖状、分岐状もしくは環状の２価の炭化水素基またはこれらの組み合わせである２価の炭化水素基であり、エーテル結合、エステル結合、アミド結合またはウレタン結合を有していてもよく、Ｒ１０に含まれる炭素原子の一部が珪素で置換されていてもよく、水素原子の一部または全部がフッ素原子または水酸基で置換されていてもよい。ＣとＡは共有結合またはイオン結合で結合し、Ａは水素原子または陽イオンである。）
で表される含フッ素重合性化合物（ａ−３）を含む発明１の抗菌剤組成物。
【００９１】
［発明５］
さらに一般式（５）：
【化１５】
0005803497.tif 000016
【００９２】
（式（５）中、Ｒ１１は水素原子、炭素数１〜４のアルキル基、ハロゲン原子または炭素数１〜４のフルオロアルキル基である。Ｒ１２、Ｒ１３は、それぞれ独立に、水素原子、炭素数１〜４のアルキル基またはハロゲン原子である。Ｒ１４は水素原子、ハロゲン原子、または炭素数１〜３５の直鎖状、分岐状、環状、もしくは直鎖状、分岐状、環状の組み合わせである１価の炭化水素基であり、エーテル結合、エステル結合、アミド結合またはウレタン結合を有していてもよく、Ｒ１４に含まれる炭素原子の一部が珪素で置換されていてもよく、水素原子の一部または全部がフッ素原子または水酸基で置換されていてもよい。また、Ｒ１１とＲ１２またはＲ１３とＲ１４は、結合して環を形成してもよく、炭素数３〜１２の単環式、二環式または多環式の構造を含んでもよい。ＣとＡは共有結合またはイオン結合で結合し、Ａは水素原子または陽イオンである。）
で表される重合性化合物（ｂ−１）を含む発明１〜４に記載の抗菌剤用組成物。
【００９３】
［発明６］
さらに一般式（６）：
【化１６】
0005803497.tif 000017
【００９４】
（式（６）中、Ｒ１１は水素原子、炭素数１〜４のアルキル基、ハロゲン原子または炭素数１〜４のフルオロアルキル基である。Ｒ１２、Ｒ１３は、それぞれ独立に、水素原子、炭素数１〜４のアルキル基またはハロゲン原子であり、Ｒ１１とＲ１２またはＲ１３は、結合して環を形成してもよく、炭素数３〜１２の単環式、二環式または多環式の構造を含んでもよい。Ｒ１５は水素原子、ハロゲン原子、または炭素数１〜３５の直鎖状、分岐状、環状、もしくは直鎖状、分岐状、環状の組み合わせである１価の炭化水素基であり、エーテル結合、エステル結合、アミド結合またはウレタン結合を有していてもよく、Ｒ１５に含まれる炭素原子の一部が珪素で置換されていてもよく、水素原子の一部または全部がフッ素原子または水酸基で置換されていてもよく、Ｒ１５は、水酸基、メルカプト基、カルボキシル基、アミノ基、エポキシ基、アルケニル基、アルキニル基、アクリロイル基、メタクリロイル基、クロロシリル基、アルコキシシリル基またはヒドロシリル基から選ばれた１種以上の官能基を含む。）
で表される重合性化合物（ｂ−２）を含む発明１〜５に記載の抗菌剤用組成物。
【００９５】
［発明７］
さらにイソシアネート基、水酸基、メルカプト基、カルボキシル基、アミノ基、エポキシ基、アルケニル基、アルキニル基、アクリロイル基、メタクリロイル基、クロロシリル基、アルコキシシリル基またはヒドロシリル基から選ばれた１種以上の基を含む架橋剤を含む発明５または発明６の抗菌剤用組成物。
【００９６】
［発明８］
発明１〜７の抗菌剤組成物を重合反応または架橋反応させることで得られた抗菌性樹脂。
【００９７】
２．  含フッ素重合性化合物（ａ）
次いで、本発明の抗菌剤用組成物が含有する、ビスメチド酸基またはビスメチド酸塩を含む有機基を有する含フッ素重合性化合物（ａ）について説明する。
【００９８】
一般式（１）に表される含フッ素重合性化合物（ａ）を例示すると、発明２のエステル結合を有する一般式（２）で表される含フッ素重合性化合物（ａ−１）、発明３の主鎖にスチレン鎖を有する一般式（３）で表される含フッ素重合性化合物（ａ−２）、発明４の主鎖にノルボルネン環を有する一般式（４）で表される含フッ素重合性化合物（ａ−３）が挙げられる。その他、ビニル系の含フッ素重合性化合物（ａ）、アミド結合を有する含フッ素重合性化合物（ａ）が挙げられる。
【００９９】
このように、発明１の一般式（１）で表されるビスメチド酸基またはビスメチド酸塩を含む有機基を有する含フッ素重合性化合物には、発明２のエステル結合を有する一般式（２）で表される含フッ素重合性化合物（ａ−１）、発明３の主鎖にスチレン鎖を有する一般式（３）で表される含フッ素重合性化合物（ａ−２）、または発明４の主鎖にノルボルネン環を有する一般式（４）で表される含フッ素重合性化合物（ａ−３）を含有するものがある。その他、ビスメチド酸基またはビスメチド酸塩を含む有機基を有する含フッ素重合性化合物には、ビニル系の含フッ素重合性化合物、アミド結合を有する含フッ素重合性化合物が挙げられる。
【０１００】
発明のエステル結合を有する一般式（３）で表される含フッ素重合性化合物（ａ−１）には、以下のエステル系含フッ素重合性化合物（ａ−１）の１〜３が挙げられる。
【化１７】
0005803497.tif 000018
【化１８】
0005803497.tif 000019
【化１９】
0005803497.tif 000020
【０１０１】
発明３のスチレン結合を有する一般式（３）で表される含フッ素重合性化合物（ａ−２）には、以下のスチレン系含フッ素重合性化合物（ａ−２）が挙げられる。
【化２０】
0005803497.tif 000021
【０１０２】
発明４の一般式（４）で表される含フッ素重合性化合物（ａ−３）には、主鎖にノルボルネン鎖を有する含フッ素重合性化合物（ａ−３）が挙げられる。
【化２１】
0005803497.tif 000022
【０１０３】
発明１の一般式（１）で表される含フッ素重合性化合物（ａ）には、以下のビニル系の含フッ素重合性化合物（ａ）のアミド系含フッ素重合性化合物（ａ）１、２等、トリスメチド酸基を有する含フッ素重合性化合物（ａ）等が挙げられる。
【化２２】
0005803497.tif 000023
【化２３】
0005803497.tif 000024
【化２４】
0005803497.tif 000025
【化２５】
0005803497.tif 000026
【化２６】
0005803497.tif 000027
【０１０４】
３．重合性化合物（ｂ−１）および（ｂ−２）
次いで、本発明の抗菌剤用組成物に使用する樹脂が有してもよい重合性化合物（ｂ−１）および（ｂ−２）について説明する。
【０１０５】
本発明の抗菌剤用組成物において、含フッ素重合性化合物（ａ）に加え、抗菌剤の有効成分であるビスメチド酸基またはビスメチド酸塩を含む有機基の含有率を調整する、または樹脂の溶剤溶解性、塗布性、機械的特性を調整する、あるいは架橋性官能基を導入するために一般式（５）で表される重合性化合物（ｂ−１）、または一般式６で表される重合性化合物（ｂ−２）を用いてもよい。重合性化合物（ｂ−１）は架橋基を含まない重合性化合物であり、重合性化合物（ｂ−２）は架橋基を含む重合性化合物である。
【０１０６】
本発明の抗菌剤用組成物が含有する重合性化合物は、含フッ素重合性化合物（ａ）のみ含まれてもよいし、含フッ素重合性化合物（ａ）と重合性化合物（ｂ−１）または重合性化合物（ｂ−２）が含まれてもよい。
【０１０７】
重合性化合物（ｂ−１）に多官能アクリレート等の多官能重合性化合物を用いた場合には、機械的強度の高い樹脂を得ることが可能となり、好適に採用される。
【０１０８】
また、さらに重合性化合物（ｂ−１）または水酸基等の架橋部位を含有する重合性化合物（ｂ−２）を加えることで、イソシアネート化合物等の硬化剤との反応によって、架橋構造を有する樹脂とすることも可能であり、機械的強度の高い樹脂を得ることが可能となり、好適に採用される。
【０１０９】
本発明の抗菌剤組成物が含有してもよい重合性化合物（ｂ−１）は一般式（５）で表される。
【化２７】
0005803497.tif 000028
【０１１０】
式中、Ｒ１１は水素原子、炭素数１〜４のアルキル基、ハロゲン原子または炭素数１〜４のフルオロアルキル基を表す。Ｒ１２、Ｒ１３は、それぞれ独立に、水素原子、炭素数１〜４のアルキル基またはハロゲン原子を表す。Ｒ１４は水素原子、ハロゲン原子、炭素数１〜３５の直鎖状、分岐状もしくは環状の１価の炭化水素基またはこれらの組み合わせである１価の炭化水素基を表し、エーテル結合、エステル結合、アミド結合またはウレタン結合を有していてもよく、Ｒ１４に含まれる炭素原子の一部が珪素で置換されていてもよく、水素原子の一部または全部がフッ素原子または水酸基で置換されていてもよい。
【０１１１】
また、Ｒ１１、Ｒ１２、Ｒ１３またはＲ１４は、結合して環を形成してもよく、炭素数３〜１２の単環式、二環式または多環式の構造を含んでもよい。
【０１１２】
本発明の抗菌剤組成物を含有してもよい重合性化合物（ｂ−２）は一般式（６）で表される。
【化２８】
0005803497.tif 000029
【０１１３】
式中、Ｒ１１は水素原子、炭素数１〜４のアルキル基、ハロゲン原子または炭素数１〜４のフルオロアルキル基を表す。Ｒ１２、Ｒ１３は、それぞれ独立に、水素原子、炭素数１〜４のアルキル基またはハロゲン原子を表し、Ｒ１１とＲ１２またはＲ１３は、結合して環を形成してもよく、炭素数３〜１２の単環式、二環式または多環式の構造を含んでもよい。Ｒ１５は水素原子、ハロゲン原子、炭素数１〜３５の直鎖状、分岐状もしくは環状の１価の炭化水素基またはこれらの組み合わせである１価の炭化水素基を表し、エーテル結合、エステル結合、アミド結合またはウレタン結合を有していてもよく、Ｒ１５に含まれる炭素原子の一部が珪素で置換されていてもよく、水素原子の一部または全部がフッ素原子または水酸基で置換されていてもよい。Ｒ１５は水酸基、メルカプト基、カルボキシル基、アミノ基、エポキシ基、アルケニル基、アルキニル基、アクリロイル基、メタクリロイル基、クロロシリル基、アルコキシシリル基またはヒドロシリル基から選ばれた架橋剤と反応し得る少なくとも一つの基であることを特徴とする。
【０１１４】
重合性化合物（ｂ−２）として、無水マレイン酸、アクリル酸エステル、含フッ素アクリル酸エステル、メタクリル酸エステル、含フッ素メタクリル酸エステル、スチレン系化合物、含フッ素スチレン系化合物、ビニルエーテル、含フッ素ビニルエーテル、アリルエーテル、含フッ素アリルエーテル、オレフィン類、含フッ素オレフィン類、ノルボルネン化合物、含フッ素ノルボルネン化合物から選ばれた少なくとも一種類以上の化合物が採用される。
【０１１５】
重合性化合物（ｂ−２）としてのアクリル酸エステルまたはメタクリル酸エステルは、含フッ素重合性化合物（ａ）、含フッ素重合性化合物（ａ−１）、含フッ素重合性化合物（ａ−２）または含フッ素重合性化合物（ａ−３）と共重合可能であれば、そのエステル側鎖について、特に制限なく使用できる。
【０１１６】
アクリル酸エステルまたはメタクリル酸エステルについて、公知の化合物を例示するならば、メチルアクリレート、メチルメタクリレート、エチルアクリレート、エチルメタクリレート、ｎ−プロピルアクリレート、ｎ−プロピルメタクリレート、イソプロピルアクリレート、イソプロピルメタクリレート、ｎ−ブチルアクリレート、ｎ−ブチルメタクリレート、イソブチルアクリレート、イソブチルメタクリレート、ｎ−ヘキシルアクリレート、ｎ−ヘキシルメタクリレート、ｎ−オクチルアクリレート、ｎ−オクチルメタクリレート、２−エチルヘキシルアクリレート、２−エチルヘキシルメタクリレート、ラウリルアクリレート、ラウリルメタクリレート、２−ヒドロキシエチルアクリレート、２−ヒドロキシエチルメタクリレート、２−ヒドロキシプロピルアクリレート、２−ヒドロキシプロピルメタクリレート等のアクリル酸またはメタクリル酸のアルキルエステル、エチレングリコール、プロピレングリコール、あるいはテトラメチレングリコール基を含有したアクリレートまたはメタクリレートが挙げられる。さらに、不飽和アミドであるアクリルアミド、メタクリルアミド、Ｎ−メチロールアクリルアミド、Ｎ−メチロールメタクリルアミド、またはジアセトンアクリルアミドが挙げられる。また、アクリロニトリル、メタクリロニトリル、アルコキシシラン含有のビニルシランやアクリル酸またはメタクリル酸エステル、ｔｅｒｔ−ブチルアクリレート、ｔｅｒｔ−ブチルメタクリレート、３−オキソシクロヘキシルアクリレート、３−オキソシクロヘキシルメタクリレート、アダマンチルアクリレート、アダマンチルメタクリレート、アルキルアダマンチルアクリレート、アルキルアダマンチルメタクリレート、シクロヘキシルアクリレート、シクロヘキシルメタクリレート、トリシクロデカニルアクリレート、トリシクロデカニルメタクリレート、ラクトン環またはノルボルネン環から選ばれる環構造を有したアクリレートまたはメタクリレート、アクリル酸、あるいはメタクリル酸が挙げられる。また、α位にシアノ基を含有した上記アクリレート類化合物や、類似化合物としてマレイン酸、フマル酸または無水マレイン酸が挙げられる。
【０１１７】
また、重合性化合物（ｂ−２）として、含フッ素アクリル酸エステル、含フッ素メタクリル酸エステルには、フッ素原子またはフッ素原子を有する基がアクリルのα位に含有した単量体、またはエステル部位にフッ素原子を含有した置換基を含むアクリル酸エステルあるいはメタクリル酸エステルであって、α位とエステル部ともにフッ素を含有した含フッ素化合物が挙げられ、さらにα位にシアノ基が導入されていてもよい。さらに、α位に含フッ素アルキル基が導入された重合性化合物としては、上述した非フッ素系のアクリル酸エステルまたはメタクリル酸エステルのα位にトリフルオロメチル基、トリフルオロエチル基、またはノナフルオロ−ｎ−ブチル基から選ばれる含フッ素基が導入された重合性化合物が採用される。
【０１１８】
一方、そのエステル部位にフッ素を含有する重合性化合物としては、エステル部位にパーフルオロアルキル基、フルオロアルキル基であるフッ素アルキル基や、またエステル部位に環状構造とフッ素原子を共存する重合性化合物であって、その環状構造が、フッ素原子、トリフルオロメチル基、またはヘキサフルオロカルビノール基で置換された含フッ素ベンゼン環、含フッ素シクロペンタン環、含フッ素シクロヘキサン環、または含フッ素シクロヘプタン環等を有する単位を有するアクリル酸エステルまたはメタクリル酸エステルが挙げられる。また、エステル部位が含フッ素のｔ−ブチルエステル基であるアクリル酸またはメタクリル酸のエステルも使用可能である。
【０１１９】
これらの含フッ素の官能基は、α位の含フッ素アルキル基と併用した重合性化合物を用いることも可能である。そのような重合性化合物としては、２，２，２−トリフルオロエチルアクリレート、２，２，３，３−テトラフルオロプロピルアクリレート、１，１，１，３，３，３−ヘキサフルオロイソプロピルアクリレート、ヘプタフルオロイソプロピルアクリレート、１，１−ジヒドロヘプタフルオロ−ｎ−ブチルアクリレート、１，１，５−トリヒドロオクタフルオロ−ｎ−ペンチルアクリレート、１，１，２，２−テトラヒドロトリデカフルオロ−ｎ−オクチルアクリレート、１，１，２，２−テトラヒドロヘプタデカフルオロ−ｎ−デシルアクリレート、２，２，２−トリフルオロエチルメタクリレート、２，２，３，３−テトラフルオロプロピルメタクリレート、１，１，１，３，３，３−ヘキサフルオロイソプロピルメタクリレート、ヘプタフルオロイソプロピルメタクリレート、１，１−ジヒドロヘプタフルオロ−ｎ−ブチルメタクリレート、１，１，５−トリヒドロオクタフルオロ−ｎ−ペンチルメタクリレート、１，１，２，２−テトラヒドロトリデカフルオロ−ｎ−オクチルメタクリレート、１，１，２，２−テトラヒドロヘプタデカフルオロ−ｎ−デシルメタクリレート、パーフルオロシクロヘキシルメチルアクリレート、パーフルオロシクロヘキシルメチルメタクリレート、６−［３、３、３−トリフルオロ−２−ヒドロキシ−２−（トリフルオロメチル）プロピル］ビシクロ［２．２．１］ヘプチル−２−イルアクリレート、６−［３、３、３−トリフルオロ−２−ヒドロキシ−２−（トリフルオロメチル）プロピル］ビシクロ［２．２．１］ヘプチル−２−イル ２−（トリフルオロメチル）アクリレート、６−［３、３、３−トリフルオロ−２−ヒドロキシ−２−（トリフルオロメチル）プロピル］ビシクロ［２．２．１］ヘプチル−２−イルメタクリレート、１、４−ビス（１、１、１、３、３、３−ヘキサフルオロ−２−ヒドロキシイソプロピル）シクロヘキシルアクリレート、１、４−ビス（１、１、１、３、３、３−ヘキサフルオロ−２−ヒドロキシイソプロピル）シクロヘキシルメタクリレート、または１、４−ビス（１、１、１、３、３、３−ヘキサフルオロ−２−ヒドロキシイソプロピル）シクロヘキシル ２−トリフルオロメチルアクリレートが挙げられる。含フッ素重合性化合物は、得られる樹脂の溶剤溶解性の向上や表面特性ならびに撥水性の向上に有効であり、本発明の抗菌用剤組成物に含まれる重合性化合物（ｂ−１として、好ましく採用される。
【０１２０】
また、重合性化合物（ｂ−１）として、スチレン系化合物、含フッ素スチレン系化合物は、スチレン、フッ素化スチレン、またはヒドロキシスチレンの他、ヘキサフルオロカルビノール基またはその水酸基を保護した官能基が一つまたは複数個結合した化合物が挙げられる。即ち、フッ素原子またはトリフルオロメチル基で水素を置換したスチレンまたはヒドロキシスチレン、α位にハロゲン、アルキル基、含フッ素アルキル基が結合した上記スチレン、パーフルオロビニル基含有のスチレンが挙げられる。含フッ素スチレン系化合物は、含フッ素アクリル酸エステルと同様に、溶剤溶解性の向上や、得られる樹脂の表面特性ならびに撥水性の向上に有効であり、本発明の抗菌剤用組成物に含まれる重合性化合物（ｂ−１）として、好ましく採用される。
【０１２１】
また、重合性化合物（ｂ−１）として、ビニルエーテル、含フッ素ビニルエーテル、アリルエーテル、含フッ素アリルエーテルは、メチル基、エチル基、プロピル基、ブチル基、ヒドロキシエチル基、ヒドロキシブチル基から選ばれたヒドロキシル基を含有するアルキルビニルエーテルまたはアルキルアリルエーテルが上げられる。また、シクロヘキシル基、ノルボルネル基、芳香環やその環状構造内に水素やカルボニル結合を有した環状型ビニル、アリルエーテル、上記官能基の水素の一部または全部がフッ素原子で置換された含フッ素ビニルエーテル、または含フッ素アリルエーテルが挙げられる。
【０１２２】
また、重合性化合物（ｂ−１）として、ビニルエステル、ビニルシラン、オレフィン、含フッ素オレフィン、ノルボルネン化合物、含フッ素ノルボルネン化合物、またはその他の重合性不飽和結合を含有した化合物であれば特に制限なく使用可能である。
【０１２３】
また、重合性化合物（ｂ−１）としての炭化水素系のオレフィンは、エチレン、プロピレン、イソブテン、シクロペンテン、シクロヘキセン、フッ化炭化水素系のオレフィンは、フッ化ビニル、フッ化ビニリデン、トリフルオロエチレン、クロロトリフルオロエチレン、テトラフルオロエチレン、ヘキサフルオロプロピレン、またはヘキサフルオロイソブテンが挙げられる。
【０１２４】
また、重合性化合物（ｂ−１）としてのノルボルネン化合物は、ノルボルネン、１−メチルノルボルネン、５−メチルノルボルネン、５−エチルノルボルネン、５，６−ジメチルノルボルネン、７−メチルノルボルネン、５，５，６−トリメチルノルボルネン、トリシクロ［４．３．０．１２．５ ］−３−デセン、トリシクロ［４．４．０．１２．５］−３−ウンデセン、テトラシクロ［４．４．０．１２．５ ．１７．１０］−３−ドデセン、８−メチルテトラシクロ［４．４．０．１２．５ ．１７．１０］−３−ドデセン、または８−エチルテトラシクロ［４．４．０．１２．５ ．１７．１０］−３−ドデセンが挙げられる。尚、以上の重合性化合物は単独でも２種以上の併用で使用してもよい。
【０１２５】
重合性化合物（ｂ−２）として、特に以下の重合性化合物を用いることが好ましい。
【０１２６】
アクリル酸２−ヒドロキシエチル、アクリル酸ヒドロキシプロピル、アクリル酸４−ヒドロキシブチル、アクリル酸３−（トリメトキシシリル）プロピル、メタクリル酸３−クロロ−２−ヒドロキシプロピル、２−（ヒドロキシメチル）アクリル酸エチル、メタクリル酸２−ヒドロキシエチル、メタクリル酸ヒドロキシプロピル、メタクリル酸３−（トリメトキシシリル）プロピル、メタクリル酸３−［トリス（トリメチルシリルオキシ）シリル］プロピル、メタクリル酸２−（トリメチルシリルオキシ）エチル、メタクリル酸３−（トリエトキシシリル）プロピル、アリルトリエトキシシラン、アリルトリメトキシシラン、３−（アクリルオキシ）プロピルトリメトキシシラン、［ビシクロ［２．２．１］ヘプト−５−エン−２−イル］トリエトキシシラン、ビニルトリメトキシシラン、トリエトキシビニルシラン、ビニルトリス（２−メトキシエトキシ）シラン、Ｎ−［２−（Ｎ−ビニルベンジルアミノ）エチル］−３−アミノプロピルトリメトキシシラン塩酸塩、アリルトリクロロシラン、トリクロロビニルシラン、３−メチル−1−ペンテン−４−イン−３−オール、２−（フルフリルチオ）エチルアミン、ｔｒａｎｓ−アコニット酸、アクリル酸、４−アミノけい皮酸、アンゲリカ酸、２−アセトアミドアクリル酸、３−ブテン−１
，２，３−トリカルボン酸、２−ブロモけい皮酸、４−ブロモクロトン酸、２−ベンジルアクリル酸、カフェイン酸、４−クロロけい皮酸、ｔｒａｎｓ−けい皮酸、シトラコン酸、ｔｒａｎｓ−ｐ−クマル酸、ｔｒａｎｓ−ｏ−クマル酸、ｔｒａｎｓ−ｍ−クマル酸、クロトン酸、α−シアノけい皮酸、１−シクロヘキセン−１−カルボン酸、１−シクロペ
ンテンカルボン酸、α−シアノ−4−ヒドロキシけい皮酸、トラウマチン酸、ｔｒａｎｓ−２−デセン酸、３，４−ジメトキシけい皮酸、ｔｒａｎｓ−２，３−ジメトキシけい皮酸、ｔｒａｎｓ−２，５−ジクロロけい皮酸、フマル酸、フマル酸モノエチル、ｔｒａｎｓ−２−ヘキセン酸、２−ヘプテン酸、イタコン酸モノメチル、マレイン酸 モノアミド、メサコン酸、メタクリル酸、４−メチル−２−ペンテン酸、ｔｒａｎｓ，ｔｒａｎｓ−ムコン酸、ムコブロム酸、ムコクロロ酸、３−メチルクロトン酸、４−メトキシけい皮酸、こはく酸モノ（２−アクリロイルオキシエチル）、３−（５−ニトロ−２−フリル）アクリル酸、３−（３−ピリジル）アクリル酸、α−フェニルけい皮酸、シキミ酸、チグリン酸、2−チオフェンアクリル酸、２−（トリフルオロメチル）アクリル酸、３−（トリフルオロメチル）けい皮酸、４−（トリフルオロメチル）けい皮酸、２−（トリフルオロメチル）けい皮酸、アリルメルカプタン、アリルグリシジルエ−テル、１，３−ブタジエンモノエポキシド、１，２−エポキシ−５−ヘキセン、１，２−エポキシ−９−デセン、アロバルビタ−ル、１，９−デカジエン、１，１１−ドデカジエン、ジシクロペンタジエン、２，５−ジメチル−１，５−ヘキサジエン、ジイソプロピリデンアセトン、２，３−ジメチル−１，３−ブタジエン、ジアリルマロン酸ジエチル、１，３−ジベンジリデン−２−シクロヘキサノン、２，６−ジメチル−２，４，６−オクタトリエン、１，５，９−デカトリエン、９，１０−エポキシ−１，５−シクロドデカジエン、ファルネシルアセタート、ゲラニル−リナロール、ゲラニル ニトリル、１，５−ヘキサジエン、１，４−ヘキサジエン、１，５−ヘキサジエン−３，４−ジオール、イソプレン、（±）−リモネン、ミルセン、メチルシクロペンタジエン、２，５−ノルボルナジエン、１，７−オクタジエン、フマル酸モノエチル、マレイン酸水素エチル、マレイン酸 モノオクチル、マレイン酸モノメチル、フマル酸モノイソプロピル、こはく酸モノ（２−アクリロイルオキシエチル）、６−アクリルアミドヘキサン酸、アクリルアミド、アリルアミン、1−アリル−２−チオ尿素、１−アリル−３−（２−ヒドロキシエチル）−２−チオ尿素、アリル尿素、３−アミノクロトン酸メチル、３−アミノ−５，５−ジメチル−２−シクロヘキセン−1−オン、Ｓ−アリル−L−システイン、３−アミノ−４，４，４−トリフルオロクロトン酸 エチル、３−アミノ−２−シクロヘキセン−１−オン、３−ベンザルブチルアミド、クロトンアミド、けい皮酸アミド、２−（１−シクロヘキセニル）エチルアミン、メタクリル酸グリシジルまたはポリエチレングリコールジアクリレートを含む下記の多官能重合性化合物が挙げられる。
【化２９】
0005803497.tif 000030
【０１２７】
特に、ポリエチレングリコールジアクリレート、スチレン、２，３，４，５，６−ペンタフルオロスチレン、メタクリル酸２−ヒドロキシエチル、アクリロニトリル、２−ノルボルネン等が好適に用いられる。
【０１２８】
４．架橋剤
次いで、架橋剤について説明する。
【０１２９】
本発明において、抗菌剤の耐久性を高めるために水酸基、メルカプト基、カルボキシル基、アミノ基、エポキシ基、アルケニル基、アルキニル基、アクリロイル基、メタクリロイル基、クロロシリル基、アルコキシシリル基またはヒドロシリル基等の官能基と反応し得る架橋剤を用いてもよい。
【０１３０】
このような架橋剤としては、イソシアネート化合物、エポキシ化合物、アルデヒド系化合物、クロロシラン類、アルコキシシラン類、メラミン系化合物、イオウまたはイオウ化合物が挙げられる。これらの化合物の中で多官能化合物が、本発明の抗菌剤の有効成分である樹脂を合成した際、樹脂の架橋密度を挙げルことが可能で、機械的強度に優れた樹脂が得られることから、好ましく採用される。
【０１３１】
また、本発明の抗菌剤用組成物を用いた樹脂の合成において、過酸化物やアゾ化合物を架橋剤に使用して、ラジカル反応によって架橋させる樹脂の合成方法も採用可能であり、得られる樹脂に耐久性が得られることからも、本発明の抗菌剤に特に好ましく採用される。
【０１３２】
本発明の抗菌剤用組成物を用いた樹脂の合成において、架橋剤として使用し、水酸基やアミノ基等と反応して樹脂に架橋構造を形成するイソシアネート化合物としては、１,４−フェニレンジイソシアナート、４，４’−ジフェニルメタンジイソシアネート、３，３’-ジクロロビフェニル−４，４’-ジイソシアナート、ジシクロヘキシルメタン―４，４’−ジイソシアナート、ヘキサメチレンジイソシアナート、ｍ−キシリレンジイソシアナート、トリレン-２，６−ジイソシアナート、トリメチルヘキサメチレンジイソシアナート、ナフタレンジイソシアネート、またはイソホロンジイソシアネート等のジイソシアネート化合物が挙げられる。また、当該ジイソシアネート化合物のウレチジンジオン型二量化物、ビウレット型三量化物、イソシアヌレート型三量化物、１，３−プロパンジオール、トリメチロールプロパン等のポリオールのアダクト体等が挙げられる。また、トリフェニルメタンイソシアネート、またはトリス（イソシアナートファニル）チオホスフェイト等のトリイソシアネート等が挙げられる。
【０１３３】
本発明の抗菌剤用組成物を用いた樹脂の合成において、化合物としての安定性があり、得られる樹脂に柔軟性が得られることより、ヘキサメチレンジイソシアネートが特に好ましく採用される。
【０１３４】
本発明の抗菌剤用組成物を用いた樹脂の合成において、架橋剤として使用し、カルボキシル基等と反応して架橋構造を形成するエポキシ化合物としては、グリシジルエーテル系化合物、グリシジルエステル系化合物、グリシジルアミン系化合物、または脂環式系化合物等が挙げられる。例えば、１，４−ブタンジオールジグリシジルエーテル、２，２―ビス（４−グリシジルオキシフェニル）プロパン、１，２−シクロヘキサンジカルボン酸ジグリシジル、1,7-オクタジエンジエポキシド、１，５−ヘキサジエンジエポキシド、イソシアヌル酸トリグリシジル、ネオペンチルグリコールジグリシジルエーテル、１，３−ブタジエンモノエポキシド、１，２−エポキシ−５−ヘキセン、または１，２−エポキシ−９−デセン等が挙げられる。本発明の抗菌剤用組成物を用いた樹脂の合成において、適度な反応性をもった１，４−ブタンジオールジグリシジルエーテルは特に好ましく採用される。
【０１３５】
本発明の抗菌剤用組成物を用いた樹脂の合成において架橋剤として使用し、フェノール
性水酸基等と反応して架橋構造を形成するアルデヒド系化合物としては、ホルムアルデヒ
ド、ホルマリン水溶液、パラホルムアルデヒド、トリオキサン、アセトアルデヒド、ポリ
オキシメチレンまたはプロピオンアルデヒドが挙げられる。本発明の抗菌剤用組成物を用
いた樹脂の合成において、適度な反応性があり、取り扱いが容易であることより、パラホ
ルムアルデヒドが特に好ましく採用される。
【０１３６】
本発明の抗菌剤用組成物を用いた樹脂の合成において、架橋剤として使用し、シロキサン結合を形成する架橋反応に有用なクロロシラン類としては、ジメチルジクロロシラン、ジエチルジクロロシラン、ジフェニルジクロロシラン、ジビニルジクロロシラン、メチルジクロロシラン、エチルジクロロシラン、フェニルジクロロシラン、ビニルジクロロシラン、ジクロロシラン、メチルトリクロロシラン、エチルトリクロロシラン、フェニルトリクロロシラン、ビニルトリクロロシラン、トリクロロシラン、テトラクロロシラン、１，２−ビス（トリクロロシリル）エタン、ビス（トリクロロシリル）アセチレン、３−クロロプロピルトリクロロシラン、シクロヘキシルトリクロロシラン、トリクロロ（１Ｈ，１Ｈ，２Ｈ，２Ｈ−トリデカフルオロ−ｎ−オクチル）シラン、トリクロロ-2-シアノエチルシラン、またはフェニルトリクロロシラン等が挙げられる。本発明の抗菌剤用組成物を用いた樹脂の合成において、反応性がよく、安価であり入手し易いことより、ジメチルジクロロシランが特に好ましく採用される。
【０１３７】
本発明の抗菌剤用組成物を用いた樹脂の合成において、架橋剤として使用される、シロキサン結合を形成する架橋反応に有用なアルコキシシラン類としては、ジメチルジメトキシシラン、ジエチルジメトキシシラン、ジフェニルジメトキシシラン、ジビニルジメトキシシラン、メチルジメトキシシラン、エチルジメトキシシラン、フェニルジメトキシシラン、ビニルジメトキシシラン、ジメトキシシラン、メチルトリメトキシシラン、エチルトリメトキシシラン、フェニルトリメトキシシラン、ビニルトリメトキシシラン、トリメトキシシラン、テトラメトキシシラン、ジメチルジエトキシシラン、ジエチルジエトキシシラン、ジフェニルジエトキシシラン、ジビニルジエトキシシラン、メチルジエトキシシラン、エチルジエトキシシラン、フェニルジエトキシシラン、ビニルジエトキシシラン、ジエトキシシラン、メチルトリエトキシシラン、エチルトリエトキシシラン、フェニルトリエトキシシラン、ビニルトリエトキシシラン、トリエトキシシラン、テトラエトキシシラン、３−アミノプロピルトリエトキシシラン、３−（２−アミノエチルアミノ）プロピルトリメトキシシラン、３−（２−アミノエチルアミノ）プロピルトリエトキシシラン、ビス［３−（トリメトキシシリル）プロピル］アミン、１，２−ビス（トリメトキシシリル）エタン、ベンジルトリエトキシシラン、（３-ブロモプロピル）トリメトキシシラン、３−トリメトキシシリルプロピル クロリド、2-シアノエチルトリエトキシシラン、（クロロメチル）トリエトキシシラン、シクロヘキシルトリメトキシシラン、２−（３，４−エポキシシクロヘキシル）エチルトリメトキシシラン、3-グリシジルオキシプロピルトリメトキシシラン、（３−メルカプトプロピル）トリメトキシシラン、（３−メルカプトプロピル）トリエトキシシラン、１，１，１−トリフルオロ−３−（トリメトキシシリル）プロパン、トリエトキシフェニルシラン、トリメトキシフェニルシラン、トリメトキシ（４−メトキシフェニル）シラン、またはトリメトキシ（ｐ−トリル）シランが挙げられる。本発明の抗菌剤用組成物を用いた樹脂の合成において、反応性がよく、安価であり入手し易いことより、ジメチルジメトキシシランが特に好ましく採用される。
【０１３８】
本発明の抗菌剤用組成物を用いた樹脂の合成において、架橋剤として使用される、水酸基等と反応して架橋構造を形成するメラミン系化合物としては、メラミン、メチロール化メラミン、メチロール化メラミン誘導体が挙げられる。また、メチロール化メラミンに低級アルコールを反応させて部分的あるいは完全にエーテル化した化合物を用いることができる。また、メラミン系化合物単量体あるいは２量体以上の多量体のいずれでもよく、これらの混合物でもよい。
【０１３９】
本発明の抗菌剤用組成物を用いた樹脂の合成において、反応性がよく取り扱いが容易なことより、メチロール化メラミンとその誘導体が特に好ましく採用される。
【０１４０】
本発明の抗菌剤用組成物を用いた樹脂の合成において、架橋剤として使用される、アルケニル基、アルキニル基、アクリロイル基またはメタクリロイル基等と反応して架橋構造を形成するイオウ及びイオウ化合物としては、イオウ、テトラメチルチウラムジスルフィド、テトラエチルチウラムジスルフィド、テトラブチルチウラムジスルフィド、テトラキス（２−エチルヘキシル）チウラムジスルフィド、ジペンタメチレンチウラムテトラスルフィド、モルフォリンジスルフィド、または２−（４’−モルフォリノジチオ）ベンゾチアゾール等が挙げられる。
【０１４１】
本発明の抗菌剤用組成物を用いた樹脂の合成において、安価であり取り扱いし易いことより、イオウが特に好ましく採用される。
【０１４２】
本発明の抗菌剤用組成物を用いた樹脂の合成において、架橋剤として使用される、アルキル基等へのラジカル反応による架橋に有用な過酸化物としては、ベンゾイルパーオキサイド、ジクロルベンゾイルパーオキサイド、ジクミルパーオキサイド、ジ−ｔｅｒｔ−ブチルパーオキサイド、２，５−ジメチル−２，５−ジ（パーオキサイドベンゾエート）ヘキシン−３，１，４−ビス（ｔｅｒｔ−ブチルペルオキシイソプロピル）ベンゼン、ラウロイルパーオキサイド、ｔｅｒｔ−ブチルペルアセテート、２，５−ジメチル−２，５−ジ（ｔｅｒｔ−ブチルペルオキシ）ヘキシン−３，２，５−トリメチル−２，５−ジ（ｔｅｒｔ−ブチルペルオキシ）ヘキサン、ｔｅｒｔ−ブチルペルベンゾエート、ｔｅｒｔ−ブチルペルフェニルアセテート、ｔｅｒｔ−ブチルペルイソブチレート、ｔｅｒｔ−ブチルペル−ｓｅｃ−オクトエート、ｔｅｒｔ−ブチルペルピパレート、またはクミルペルピパレート、ｔｅｒｔ−ブチルペルジエチルアセテートが挙げられる。
【０１４３】
本発明の抗菌剤用組成物を用いた樹脂の合成において、反応性よく、得られる樹脂が機械的特性に優れることから、ベンゾイルパーオキサイドが特に好ましく採用される。
【０１４４】
本発明の抗菌剤用組成物を用いた樹脂の合成において、架橋剤として使用される、アルキル基等へのラジカル反応による架橋に有用なアゾ化合物としては、アゾビスイソブチロニトリルまたはジメチルアゾイソブチレートが挙げられる。
【０１４５】
本発明の抗菌剤の有効成分である樹脂の合成において、低価格であり、取り扱いが容易
なことから、アゾビスイソブチロニトリルが特に好ましく採用される。
【０１４６】
これら架橋剤は、単独あるいは複数を選んで使用することも可能であり、架橋剤の種類や使用量によって硬化速度やポットライフ、得られる樹脂の物性を適当に調整することも可能である。
【０１４７】
５．重合方法
次いで、本発明の抗菌剤用組成物として、含フッ素重合性化合物（ａ）、含フッ素重合性化合物（ａ−１）、含フッ素重合性化合物（ａ−２）、または含フッ素重合性化合物（ａ−３）を用い、これら含フッ素重合性化合物を単独重合させ樹脂を得る重合方法について説明する。また、本発明の抗菌剤用組成物として、含フッ素重合性化合物（ａ）、含フッ素重合性化合物（ａ−１）、含フッ素重合性化合物（ａ−２）、または含フッ素重合性化合物（ａ−３）を用い、これら含フッ素重合性化合物と、重合性化合物（ｂ−１）、重合性化合物（ｂ−２）を共重合させ、樹脂を得る重合方法について説明する。
【０１４８】
重合方法には、ラジカル重合および遷移金属による重合がある。
【０１４９】
初めに、ラジカル重合について、説明する。
【０１５０】
本発明の抗菌剤用組成物より樹脂を得るための重合方法としては、一般的に使用される方法であれば特に制限されないが、ラジカル重合およびイオン重合が好ましく、配位アニオン重合、リビングアニオン重合、カチオン重合、開環メタセシス重合、またはビニレン重合を採用することが可能である。
【０１５１】
ラジカル重合は、ラジカル重合開始剤またはラジカル開始源の存在下で、塊状重合、溶液重合、懸濁重合または乳化重合から選ばれる公知の重合方法により、回分式、半連続式または連続式から選ばれる操作で行なう。
【０１５２】
ラジカル重合開始剤は特に限定されないが、アゾ系化合物、過酸化物系化合物、レドックス系化合物が挙げられ、本発明の抗菌剤の有効成分である樹脂を合成するには、アゾビスイソブチロニトリル、ｔ−ブチルパーオキシピバレート、ジ−ｔ−ブチルパーオキシド、ｉ−ブチリルパーオキシド、ラウロイルパーオキサイド、スクシン酸パーオキシド、ジシンナミルパーオキシド、ジ−ｎ−プロピルパーオキシジカーボネート、ｔ−ブチルパーオキシアリルモノカーボネート、過酸化ベンゾイル、過酸化水素、または過硫酸アンモニウムが、本発明の抗菌剤の有効成分である樹脂を得るための重合反応に好ましく使用される。
【０１５３】
本発明の抗菌剤用組成物を用いて樹脂を得るための重合反応において、重合反応に用いる反応容器は特に限定されない。重合反応において、重合溶媒を用いてもよい。本発明の抗菌剤の有効成分である樹脂を得るための重合反応における、重合溶媒としては、ラジカル重合を阻害しないものが好ましく、酢酸エチル、酢酸ｎ−ブチルから選ばれるエステル系、アセトン、メチルイソブチルケトンから選ばれるケトン系、トルエン、シクロヘキサンから選ばれる炭化水素系、メタノール、イソプロピルアルコール、メチルイソブチルカルビノール、エチレングリコールモノメチルエーテルから選ばれるアルコール系溶剤を用いることができる。また、水、エーテル系、環状エーテル系、フロン系、または芳香族系から選ばれた種々の溶媒を使用することも可能である。これらの溶剤は、単独あるいは２種類以上を混合してもよい。また、メルカプタンのような分子量調整剤を併用してもよい。本発明の抗菌剤の有効成分である樹脂を得るための重合反応において、共重合反応の反応温度はラジカル重合開始剤あるいはラジカル重合開始源により適宜選択され、通常は２０℃以上、２００℃以下の範囲内が好ましく、特に３０℃以上、１４０℃以下の範囲内が好ましい。
【０１５４】
次いで、遷移金属による重合について説明する。
【０１５５】
開環メタセシス重合は、共触媒の存在下、ＩＶ、Ｖ、ＶＩ、またはＶＩＩ属の遷移金属触媒を用いればよく、溶媒の存在下、公知の方法を用いればよい。遷移金属触媒は特に限定されないが、Ｔｉ系、Ｖ系、Ｍｏ系、またはＷ系の触媒が挙げられ、特に、本発明の抗菌剤の有効成分である樹脂を得るための重合反応においては、塩化チタン（ＩＶ）、塩化バナジウム（ＩＶ）、バナジウムトリスアセチルアセトナート、バナジウムビスアセチルアセトナートジクロリド、塩化モリブデン（ＶＩ）、または塩化タングステン（ＶＩ）が好ましい。触媒量としては、使用モノマーに対して０．００１ｍｏｌ％以上、１０ｍｏｌ％以下、好ましくは、０．０１ｍｏｌ％以上、１ｍｏｌ％以下である。
【０１５６】
共触媒としては、アルキルアルミニウム、またはアルキルすずが挙げられ、特に、トリメチルアルミニウム、トリエチルアルミニウム、トリプロピルアルミニウム、トリイソプロピルアルミニウム、トリイソブチルアルミニウム、トリ−２−メチルブチルアルミニウム、トリ−３−メチルブチルアルミニウム、トリ−２−メチルペンチルアルミニウム、トリ−３−メチルペンチルアルミニウム、トリ−４−メチルペンチルアルミニウム、トリ−２−メチルヘキシルアルミニウム、トリ−３−メチルヘキシルアルミニウム、またはトリオクチルアルミニウムから選ばれるトリアルキルアルアルミニウム類、ジメチルアルミニウムクロライド、ジエチルアルミニウムクロライド、ジイソプロピルアルミニウムクロライド、またはジイソブチルアルミニウムクロライドから選ばれるジアルキルアルミニウムハライド類、メチルアルミニウムジクロライド、エチルアルミニウムジクロライド、エチルアルミニウムジアイオダイド、プロピルアルミニウムジクロライド、イソプロピルアルミニウムジクロライド、ブチルアルミニウムジクロライド、またはイソブチルアルミニウムジクロライドから選ばれるモノアルキルアルミニウムハライド類、メチルアルミニウムセスキクロライド、エチルアルミニウムセスキクロライド、プロピルアルミニウムセスキクロライド、またはイソブチルアルミニウムセスキクロライドから選ばれるアルキルアルミニウムセスキクロライド類に代表されるアルミニウム系、テトラ−ｎ−ブチルすず、テトラフェニルすず、またはトリフェニルクロロすずが挙げられる。共触媒の使用量は、遷移金属触媒に対してモル比で、１００当量以下、好ましくは３０当量以下の範囲である。
【０１５７】
重合溶媒としては重合反応を阻害しなければよく、代表的なものとして、ベンゼン、トルエン、キシレン、クロロベンゼン、またはジクロロベンゼンから選ばれる芳香族炭化水素系、ヘキサン、ヘプタン、またはシクロヘキサンから選ばれる炭化水素系、四塩化炭素、クロロホルム、塩化メチレン、または１，２−ジクロロエタンから選ばれるハロゲン化炭化水素が挙げられる。本発明の抗菌剤の有効成分である樹脂を得るための重合反応において、これらの重合溶剤は単独でも使用しても、２種類以上を混合して使用してもよい。
【０１５８】
反応温度は、通常は−７０℃以上、２００℃以下が好ましく、特に−３０℃以上、６０℃以下が好ましい。
【０１５９】
ビニレン重合は、共触媒存在下、鉄、ニッケル、ロジウム、パラジウム、白金等のＶＩＩＩ属の遷移金属触媒や、ジルコニウム、チタン、バナジウム、クロム、モリブデン、またはタングステンから選ばれるＩＶＢ乃至ＶＩＢ属の金属触媒を用いればよく、溶媒存在下、公知の方法を用いればよい。重合触媒は特に限定されないが、本発明の抗菌剤の有効成分である樹脂を得るための重合反応において、特に、鉄（ＩＩ）クロライド、鉄（ＩＩＩ）クロライド、鉄（ＩＩ）ブロマイド、鉄（ＩＩＩ）ブロマイド、鉄（ＩＩ）アセテート、鉄（ＩＩＩ）アセチルアセトナート、フェロセン、ニッケロセン、ニッケル（ＩＩ）アセテート、ニッケルブロマイド、ニッケルクロライド、ジクロロヘキシルニッケルアセテート、ニッケルラクテート、ニッケルオキサイド、ニッケルテトラフルオロボレート、ビス（アリル）ニッケル、ビス（シクロペンタジエニル）ニッケル、ニッケル（ＩＩ）ヘキサフルオロアセチルアセトナートテトラハイドレート、ニッケル（ＩＩ）トリフルオロアセチルアセトナートジハイドレート、ニッケル（ＩＩ）アセチルアセトナートテトラハイドレート、塩化ロジウム（ＩＩＩ）、ロジウムトリス（トリフェニルホスフィン）トリクロライド、パラジウム（ＩＩ）ビス（トリフルオロアセテート）、パラジウム（ＩＩ）ビス（アセチルアセトナート）、パラジウム（ＩＩ）２−エチルヘキサノエート、パラジウム（ＩＩ）ブロマイド、パラジウム（ＩＩ）クロライド、パラジウム（ＩＩ）アイオダ
イド、パラジウム（ＩＩ）オキサイド、モノアセトニトリルトリス（トリフェニルホスフィン）パラジウム（ＩＩ）テトラフルオロボレート、テトラキス（アセトニトリル）パラジウム（ＩＩ）テトラフルオロボレート、ジクロロビス（アセトニトリル）パラジウム（ＩＩ）、ジクロロビス（トリフェニルホスフィン）パラジウム（ＩＩ）、ジクロロビス（ベンゾニトリル）パラジウム（ＩＩ）、パラジウムアセチルアセトナート、パラジウムビス（アセトニトリル）ジクロライド、パラジウムビス（ジメチルスルホキサイド）ジクロライド、またはプラチニウムビス（トリエチルホスフィン）ハイドロブロマイドから選ばれるＶＩＩＩ属の遷移金属類や、塩化バナジウム（ＩＶ）、バナジウムトリスアセチルアセトナート、バナジウムビスアセチルアセトナートジクロリド、トリメトキシ（ペンタメチルシクロペンタジエニル）チタニウム（ＩＶ）、ビス（シクロペンタジエニル）チタニウムジクロリド、またはビス（シクロペンタジエニル）ジルコニウムジクロリドから選ばれるＩＶＢ乃至ＶＩＢ属の遷移金属類を用いることが好ましい。触媒量としては、使用モノマーに対して０．００１ｍｏｌ％以上、１０ｍｏｌ％以下、好ましくは、０．０１ｍｏｌ％以上、１ｍｏｌ％以下である。共触媒としては、アルキルアルミノキサン、またはアルキルアルミニウムが挙げられ、本発明の抗菌剤の有効成分である樹脂を得るための重合反応において、特に、メチルアルミノキサン（ＭＡＯ）や、トリメチルアルミニウム、トリエチルアルミニウム、トリプロピルアルミニウム、トリイソプロピルアルミニウム、トリイソブチルアルミニウム、トリ−２−メチルブチルアルミニウム、トリ−３−メチルブチルアルミニウム、トリ−２−メチルペンチルアルミニウム、トリ−３−メチルペンチルアルミニウム、トリ−４−メチルペンチルアルミニウム、トリ−２−メチルヘキシルアルミニウム、トリ−３−メチルヘキシルアルミニウム、トリオクチルアルミニウム等のトリアルキルアルアルミニウム類、ジメチルアルミニウムクロライド、ジエチルアルミニウムクロライド、ジイソプロピルアルミニウムクロライド、またはジイソブチルアルミニウムクロライドから選ばれるジアルキルアルミニウムハライド類、メチルアルミニウムジクロライド、エチルアルミニウムジクロライド、エチルアルミニウムジアイオダイド、プロピルアルミニウムジクロライド、イソプロピルアルミニウムジクロライド、ブチルアルミニウムジクロライド、またはイソブチルアルミニウムジクロライドから選ばれるモノアルキルアルミニウムハライド類、メチルアルミニウムセスキクロライド、エチルアルミニウムセスキクロライド、プロピルアルミニウムセスキクロライド、イソブチルアルミニウムセスキクロライドから選ばれるアルキルアルミニウムセスキクロライド類が挙げられる。共触媒量は、メチルアルミノキサンの場合、Ａｌ換算で５０当量以上、５００当量以下、その他アルキルアルミニウムの場合、遷移金属触媒に対してモル比で、１００当量以下、好ましくは３０当量以下の範囲である。また、重合溶媒は重合反応を阻害しなければよく、代表的なものとして、ベンゼン、トルエン、キシレン、クロロベンゼン、またはジクロロベンゼンから選ばれる芳香族炭化水素系、ヘキサン、ヘプタン、またはシクロヘキサンから選ばれる炭化水素系、四塩化炭素、クロロホルム、塩化メチレン、または１，２−ジクロロエタンから選ばれるハロゲン化炭化水素系、ジメチルホルムアミド、Ｎ−メチルピロリドン、またはＮ−シクロヘキシルピロリドンが挙げられる。これらの重合溶剤は単独あるいは２種類以上を混合してもよい。反応温度は、通常は−７０℃以上、２００℃以下が好ましく、特に、−４０℃以上、８０℃以下が好ましい。
【０１６０】
このようにして得られる本発明の抗菌剤の有効成分である樹脂の溶液または分散液から、媒質である有機溶媒または水を除去する方法としては、公知の方法を利用できる。例えば、再沈殿、ろ過、または減圧下での加熱留出等の方法が挙げられる。
【０１６１】
６．  基材の表面処理方法
次に基材の表面処理方法について説明する。
【０１６２】
本発明の抗菌剤用組成物は、目的とする基材にコーティングし機材の表面処理をすることが可能である。本発明の抗菌剤用組成物を溶剤に溶解し、これを基材に塗布乾燥して皮膜を得ることが可能である。また、塗布時に硬化剤を混合して用い、抗菌剤用組成物に含まれる含フッ素重合性化合物または重合性化合物を重合反応させて樹脂とし、皮膜の強度を向上することも可能であり、本発明において、好ましく採用される。
【０１６３】
また、含フッ素重合性化合物、重合性化合物に硬化剤を混合した、本発明の抗菌剤用組成物を基材に塗布し、熱や光あるいは触媒を作用させることによって樹脂とし、前記皮膜を硬化させることも可能である。無溶剤で塗布することも可能であり、製造環境を改善するために非常に効果的である。
【０１６４】
本発明の抗菌剤用組成物に用いる溶媒としては、抗菌剤用組成物と反応することなく、抗菌剤用組成物が可溶であれば、特に制限されないが、アセトン、メチルエチルケトン、シクロヘキサノン、メチルイソアミルケトン、または２‐ヘプタノンから選ばれるケトン類、エチレングリコール、エチレングリコールモノアセテート、ジエチレングリコール、ジエチレングリコールモノアセテート、プロピレングリコール、プロピレングリコールモノアセテート、ジプロピレングリコール、ジプロピレングリコールモノアセテート、モノメチルエーテル、モノエチルエーテル、モノプロピルエーテル、モノブチルエーテルまたはモノフェニルエーテルから選ばれる多価アルコール類およびメタノール、エタノール、イソプロピルアルコール、メチルイソブチルカルビノールから選ばれる一価アルコール類、またはその誘導体、ジオキサンのような環式エーテル類、乳酸メチル、乳酸エチル、酢酸メチル、酢酸エチル、酢酸ブチル、ピルビン酸メチル、ピルビン酸エチル、メトキシプロピオン酸メチル、エトキシプロピオン酸エチルから選ばれるエステル類、キシレン、またはトルエンから選ばれる芳香族系溶媒、フロン、代替フロン、パーフルオロ化合物、またはヘキサフルオロイソプロピルアルコールから選ばれるフッ素系溶剤、塗布性を高める目的で高沸点弱溶剤であるターペン系の石油ナフサ溶媒やパラフィン系溶媒を使用可能である。これらは単独で用いてもよいし、２種以上混合して用いて構わない。
【０１６５】
本発明において、発明１〜７に示した抗菌剤用組成物を基材表面に塗布して皮膜を形成する。
【０１６６】
即ち、本発明は、発明１〜７のいずれかの抗菌剤用組成物を基材表面に塗布して皮膜を形成することを特徴とする基材の表面処理方法である。
【０１６７】
発明２の含フッ素重合性化合物（ａ）、発明３の含フッ素重合性化合物（ａ−１）、発明４の含フッ素重合性化合物（ａ−２）、または発明５の含フッ素重合性化合物（ａ−３）を与える重合性化合物に加えて、一般式（５）の重合性化合物（ｂ−１）、一般式（６）の重合性化合物（ｂ−２）を与える重合性化合物を加えてもよく、発明７の架橋剤を加えてもよい。
【０１６８】
発明１〜７の抗菌剤用組成物を用いた樹脂を合成するための２個以上の重合性二重結合を有する多官能性重合性化合物を用意した。詳しくは、発明１〜４に示したビスメチド酸基を有する含フッ素重合性化合物（ａ）、および一般式（５）の重合性化合物（ｂ−１）、および一般式（６）の重合性化合物（ｂ−２）を与える重合性化合物を用意した。これら化合物を、溶剤を用いないで直接にガラス基材の上にバーコータ、スプレー、スピンコート等で塗布した後に、または、これら化合物を含む溶液をガラス基材の上にバーコータ、スプレー、スピンコート等で塗布した後に、重合させることで、無色透明な本発明の抗菌剤用組成物を用いた皮膜（抗菌性皮膜）が得られた。
【０１６９】
化合物によっては、溶剤を用いずに基材表面に直接塗布することが可能であり、溶剤を用い溶液とした場合と異なり、重合後に乾燥工程を必要としないため、溶剤を用いないで皮膜を得ることが好適である。
【０１７０】
尚、溶液で塗布する際は、溶剤には重合に使用可能な溶剤が好適に用いられる。この際、酢酸エチルおよび酢酸ｎ−ブチル等のエステル系溶剤、アセトン、メチルイソブチルトンまたはシクロヘキサノン等のケトン系溶剤、ｎ−ヘキサンおよびｎ−ヘプタン等の炭化水素系溶剤、メタノール、イソプロピルアルコール、メチルイソブチルカルビノール、またはエチレングリコールモノメチルエーテル等のアルコール系溶剤、水、エーテル系溶剤、環状エーテル系溶剤、フロン系溶剤、あるいはトルエンまたはキシレン等の芳香族系溶剤が使用される。これらの溶剤を、単独で、または複数の種類を混合して、重合溶剤として使用することができる。
【０１７１】
ラジカル重合反応の開始剤としては、アゾ系化合物、過酸化物系化合物、レドックス系化合物が挙げられ、特にアゾビスイソブチロニトリル、ｔｅｒｔ−ブチルパーオキシピバレート、ジ−ｔｅｒｔ−ブチルパーオキシド、i−ブチリルパーオキシド、ラウロイルパーオキサイド、スクシン酸パーオキシド、ジシンナミルパーオキシド、ジ−n−プロピルパーオキシジカーボネート、ｔｅｒｔ−ブチルパーオキシアリルモノカーボネート、過酸化ベンゾイル、過酸化水素、または過硫酸アンモニウムを用いることが好ましい。入手しやすく反応性が良好なことより、過ピバル酸−ｔｅｒｔ−ブチルが、本発明において、特に好適に用いられる。
【０１７２】
また、ラジカル重合反応を行なうには、光重合開始剤を用いることもでき、アルキルフェノン系では２，２−ジメトキシ−１，２−ジフェニルエタン−１−オン、１−ヒドロキシシクロヘキシルフェニルケトン、２−ヒドロキシ−２−メチル−１−フェニルプロパン−１−オン、１−[４−（２−ヒドロキシエトキシ）フェニル]−２−ヒドロキシ−２−メチル−１−プロパン−１−オン、２−ヒドロキシ−１−｛４−［４−（２−ヒドロキシ−２−メチルプロピオニル）ベンジル］フェニル｝−２−メチルプロパン−１−オン、２−メチル−１−（４−メチルフェニル）−２−モルフォリノプロパン−１−オン、２−ベンジル−２−ジメチルアミノ−１−（４−モルフォリノフェニル）ブタノン−１、２−（ジメチルアミノ）−２−［（４−メチルフェニル）メチル］−１−［４−（４−モルフォリニル）フェニル］−１−ブタノン、またはオリゴ｛２−ヒドロキシ−２−メチル−［４−（１−メチルビニル）フェニル］｝プロパノン、アシルホスフィンオキサイド系では２，４，６−トリメチルベンゾイルフェニルホスフィンオキサイドまたはビス（２，４，６−トリメチルベンゾイル）フェニルホスフィンオキサイドを用いることが好ましい。光重合開始剤としては、入手しやすく反応性が良好なことより、1−ヒドロキシシクロヘキシルフェニルケトンが特に好適に用いられる。
【０１７３】
重合時の反応温度は、用いる開始剤の種類によって異なる。熱重合開始剤を使用した場合、通常、５０℃以上、１５０℃以下が好ましく、ハンドリング上、特に８０℃〜１２０℃が好ましい。
【０１７４】
また、光重合開始剤を使用した場合、ＰＥＴフィルムのような比較的耐熱性の低い基材上でラジカル重合させることが可能であり、高圧水銀ランプを用いて、約１０ｍＷ／ｃｍ2の条件で１０分間照射することにより光硬化させる。重合反応の反応温度は、通常、０℃以上、１００℃以下が好ましく、ハンドリング上、特に２０℃以上、５０℃以下が好ましい。
【０１７５】
塗布する基材としては、ガラス、プラスチック、金属等があり、電気部品、電子用品、建材、工芸用品、服飾産業用品、医療用品等が例示される。
【０１７６】
本発明の抗菌剤用組成物を用いた抗菌性樹脂は、必要に応じ、塩酸水溶液や硫酸水溶液中に浸漬し、イオン交換水で洗浄を行うことができる。
【０１７７】
また、含フッ素重合性化合物、重合性化合物または架橋性化合物を含む原料溶液を多孔質フィルムへ含浸させる、原料溶液に繊維、ナノシリカ微粒子やグラスファイバー等のフィラーを混合すること等によって、本発明の抗菌剤用組成物を用いた抗菌性樹脂の機械的強度を高めてもよい。
【０１７８】
本発明の抗菌剤用組成物を用いた抗菌性樹脂の厚みに特に制限はないが、２０ｎｍ以上、１ｍｍ以下が好ましい。２０ｎｍより薄いと塗布が困難となり、１ｍｍより厚くする必要はない。膜厚は基板上への塗布厚、即ち、単位体積あたりへの塗布量により調整する。
【実施例】
【０１７９】
以下、本発明について、具体的な実施例を示す。本発明は以下の実施例に限定されるものではない。
【０１８０】
本発明の実施例において、発明２のビスメチド酸基を含むアクリル系含フッ素重合性化合物（ａ−１）として、ＭＡ−ＡＢＭＤを用いた例を樹脂の合成例１〜１１、および実施例1〜１１に示した。
【０１８１】
次いで、発明３のビスメチド酸基を含むスチレン系含フッ素重合性化合物（ａ−２）として、ＢＴＳＢ−ＤＭＳＳを用いた例を、合成例１２、１３、および実施例１２、１３に示した。
【０１８２】
次いで、発明４のビスメチド酸基を含むノルボルネン系含フッ素重合性化合物（ａ−３）として、ＢＴＳＢ−ＮＢ−ＯＨを用いた例を、合成例１４、１５、および実施例１４、１５に示した。
【０１８３】
さらに、樹脂の合成例１〜１５に記載で得られたものを、実施例１〜１９にて樹脂膜化し、得られた樹脂膜を試験片として、実施例ＪＩＳ  Ｚ２８０１：２００６「抗菌性試験方法」の方法に従って大腸菌（Ｅｓｃｈｅｒｉｃｈｉａ ｃｏｌｉ  ＮＢＲＣ３９７２）を用いて抗菌性試験を行い、抗菌性を評価した。
【０１８４】
比較例１に、ポリエチレングリコールジアクリレートとモノメチド酸基を有する構造のＭＡ−ＥＡＴｆを反応させてなる樹脂、比較例２に、ポリエチレングリコールジアクリレートとヘキサフルオロカルビノール基（−（ＣＦ３）２ＯＨ）を有するＭＡ−３，５−ＨＦＡ−ＣＨＯＨを反応させてなる樹脂、比較例３にポリエチレングリコールジアクリレートのみを反応させた樹脂、および比較例４としてポリエチレンフィルムを用いて、抗菌活性試験を行い、本発明のビスメチド酸基を含む樹脂（実施例１〜１９）と抗菌性を比較した。
【０１８５】
樹脂の合成例１〜１３で用いたビスメチド酸基を含む樹脂は、合成しやすく取り扱いが容易であることから、特に本発明の抗菌剤に好適に用いることができる。
【０１８６】
具体的には、ＭＡ−ＡＢＭＤ、ＢＴＳＢ−ＤＭＳＳ、ＢＴＳＢ−ＮＢ−ＯＨが重合したことにより得られたビスメチド酸基を有する含フッ素重合性化合物（ａ）を含む樹脂である。
【０１８７】
以下に、ＭＡ−ＡＢＭＤ、ＢＴＳＢ−ＤＭＳＳ、ＢＴＳＢ−ＮＢ−ＯＨ、ＭＡ−ＥＡＴｆ、ＭＡ−３，５−ＨＦＡ−ＣＨＯＨ、ＢＴＳＢ−ＣＤＭＳ、ＮＢＯＧおよびＡ−２００の構造式を示す。
【化３０】
0005803497.tif 000031
【０１８８】
以下、本発明の抗菌剤用組成物に含有させる、含フッ素重合性化合物の合成例を示す。
【０１８９】
［ＢＴＳＢ−ＤＭＳＳの合成例］
窒素雰囲気下で、還流冷却器を備えた１００ｍｌの三口フラスコ内に、マグネシウム２．０８ｇ、テトラヒドロフラン２２ｍｌを加え、２３℃にて攪拌した。引き続き窒素雰囲気下、当該温度で、ｐ−ブロモスチレン１４．５０ｇ、ジブロモエチレン０．３１ｇ、テトラヒドロフラン６２ｍｌの混合液を少量ずつ１時間かけて、徐々に三口フラスコ内に滴下した。滴下後、２時間攪拌し続け、２３℃にてＢＴＳＢ−ＣＤＭＳ９．８１ｇを少量ずつ３０分かけて、徐々に滴下した。滴下後、３０分攪拌し続け、その後、１Ｎ塩酸水溶液およびトルエンを加え、攪拌混合する洗浄操作を２回行った。洗浄操作を行った後の内容物はトルエンと共沸させて、脱水操作を行った後、上記ノンフレックスＭＢＰ０．２５ｇを加え、１５０Ｐａの減圧下１３８〜１４２℃で減圧蒸留を行い、４−（４，４−ビス（トリフルオロメタンスルホニル）ブチルジメチルシリル）スチレン（以下、ＢＴＳＢ−ＤＭＳＳと略する）を留出させて、１１．４２ｇが得られた。この際、収率は５３．９％であった。尚、反応式は以下、Ｒｅａｃｔｉｏｎ  Ｆｏｒｍｕｌａ（１）に示す通りである。
【０１９０】
［ＢＴＳＢ−ＤＭＳＳのスペクトルデータ］
１Ｈ−ＮＭＲ（溶剤：重クロロホルム）；σ＝６．１５−５．９７（ｍ，２Ｈ），５．７２−５．６７（ｍ，１Ｈ），４．７８（ｔ，Ｊ＝８．０Ｈｚ，１Ｈ），２．４９−２．４７（ｍ，２Ｈ），１．７６−１．６９（ｍ，２Ｈ），０．６３（ｔ，Ｊ＝８．０Ｈｚ，２Ｈ），０．１０（ｓ，６Ｈ）ｐｐｍ
１９Ｆ−ＮＭＲ（溶剤：重クロロホルム）；σ＝−７３．３０ｐｐｍ
【化３１】
0005803497.tif 000032
【０１９１】
［ＢＴＳＢ−ＮＢ−ＯＨの合成例］
窒素雰囲気下で、還流冷却器を備えた１００ｍｌの三口フラスコ内に、ビスメチド酸１０．０６ｇ（０．０３５９モル）、テトラヒドロフラン１７ｍｌを加え、０℃にて攪拌した。引き続き窒素雰囲気下、当該温度で、メチルマグネシウムクロリド（３Ｍ）２４ｍｌを少量ずつ３０分かけて、徐々に三口フラスコ内に滴下した。滴下後、２３℃にて３０分攪拌し続け、当該温度にて前記構造のＮＢＯＧ６．４６ｇ（０．０３５９モル）をテトラヒドロフラン２４ｍｌに溶解させた溶液を少量ずつ１０分かけて、徐々に滴下した。滴下後、３時間攪拌し続け、その後、１Ｎ塩酸水溶液およびトルエンを加え、攪拌混合する洗浄操作を２回行った。洗浄操作を行った後の内容物はトルエンと共沸させて、脱水操作を行った後、上記ノンフレックスＭＢＰ０．２５ｇを加え、１３０Ｐａの減圧下１４９〜１５２℃で減圧蒸留を行い、ノルボルネン化合物（以下、ＢＴＳＢ−ＮＢ−ＯＨと略する）を留出させて、１１．４ｇが得られた。この際、収率は６８．９％であった。尚、反応式は以下、Ｒｅａｃｔｉｏｎ  Ｆｏｒｍｕｌａ（２）に示す通りである。
【０１９２】
［ＢＴＳＢ−ＮＢ−ＯＨのスペクトルデータ］
１Ｈ−ＮＭＲ（溶剤：重クロロホルム）；σ＝６．１５（ｍ，１Ｈ），５．９２（ｍ，１Ｈ），５．５７（ｍ，１Ｈ），４．０４（ｍ，１Ｈ），３．６３−３．５９（ｍ，２Ｈ），３．２７−３．２３（ｍ，２Ｈ），２．５８−２．５２（ｍ，２Ｈ），２．３６（ｍ，１Ｈ），１．８２（ｍ，１Ｈ），１．５８（ｍ，１Ｈ），１．５０（ｍ，１Ｈ），１．２７（ｍ，１Ｈ），１．１４（ｍ，１Ｈ），０．５１（ｍ，１Ｈ）ｐｐｍ
１９Ｆ−ＮＭＲ（溶剤：重クロロホルム）；σ＝−７２．８０（ｓ，３Ｆ），−７３．８０（ｓ，３Ｆ）ｐｐｍ
【化３２】
0005803497.tif 000033
【０１９３】
以下に、本発明の抗菌剤用組成物を用いた樹脂の重合方法について説明する。
【０１９４】
［樹脂の合成例１］
ガラス製フラスコ中で、３−メタクリロキシ−１，１−ビス（トリフルオロメタンスルホニル）ブタン酸（以下、ＭＡ−ＡＢＭＤと略する）、１．５１ｇ（０．００３７ｍｏｌ）とポリエチレングリコールジアクリレート（新中村化学工業株式会社製、製品名：Ａ−２００）２．６８ｇ（０．００８８ｍｏｌ）、および重合開始剤としての過ピバル酸−ｔｅｒｔ−ブチル（日本油脂株式会社製、製品名：パーブチルＰＶ）０．１０ｇを加え、十分に攪拌しながら脱気し、窒素ガスを導入した。
【０１９５】
ガラス板上に前記溶液５ｍｌを載せ、バーコータを使用して塗布した。予め８０℃に調整した窒素導入装置付きのイナートオーブンに入れ、８０℃で３０分間加熱した。次に、毎分１℃で昇温させ、さらに１２０℃にて６０分間保持して硬化させ、ガラス基板上に硬化塗膜を形成した。
【０１９６】
また、予め２枚のガラス板を用意し、隙間ができるようスペーサーとなる厚さ０．２ｍｍの薄いガラスの小片を周辺部に挟み込み、その隙間部分に毛細管現象を利用して前記溶液を注入した。窒素雰囲気下、８０℃に昇温させたオーブン内にて３０分間保持した後、毎分１℃で昇温させ、さらに１２０℃にて６０分間保持して硬化させた。オーブンから取り出して室温まで冷却した後、水をはったバットに浸漬した。1時間後、樹脂膜をガラス板から剥がし、水分をウエスで拭き取った後、室温で放置して乾燥し、硬化した自立膜を得た。
【０１９７】
［樹脂の合成例２］
ガラス製フラスコ中に、ＭＡ−ＡＢＭＤ、４．０６ｇ（０．０１００ｍｏｌ）とポリエチレングリコールジアクリレート（新中村化学工業株式会社製、製品名：Ａ−２００）０．７６ｇ（０．００２５ｍｏｌ）、および重合開始剤としての過ピバル酸−ｔｅｒｔ−ブチル（日本油脂株式会社製、製品名：パーブチルＰＶ）０．１０ｇを加え、十分に攪拌しながら脱気し、窒素ガスを導入した。その後、樹脂の合成例１と同様の手順で該溶液を硬化させた。
【０１９８】
［樹脂の合成例３］
ガラス製フラスコ中に、ＭＡ−ＡＢＭＤ、０．５２８ｇ（０．００１３ｍｏｌ）とポリエチレングリコールジアクリレート（新中村化学工業株式会社製、製品名：Ａ−２００）３．４３５ｇ（０．０１１３ｍｏｌ）、および重合開始剤としての過ピバル酸−ｔｅｒｔ−ブチル（日本油脂株式会社製、製品名：パーブチルＰＶ）０．１０ｇを加え、十分に攪拌しながら脱気し、窒素ガスを導入した。その後、樹脂の合成例１と同様の手順で該溶液を硬化させた。
【０１９９】
［樹脂の合成例４］
ガラス製フラスコ中に、ＭＡ−ＡＢＭＤ、０．０５３ｇ（０．０００１３ｍｏｌ）とポリエチレングリコールジアクリレート（新中村化学工業株式会社製、製品名：Ａ−２００）３．７６０ｇ（０．０１２３７ｍｏｌ）、および重合開始剤としての過ピバル酸−ｔｅｒｔ−ブチル（日本油脂株式会社製、製品名：パーブチルＰＶ）０．１０ｇを加え、十分に攪拌しながら脱気し、窒素ガスを導入した。その後、樹脂の合成例１と同様の手順で該溶液を硬化させた。
【０２００】
［樹脂の合成例５］
ガラス製フラスコ中に、ＭＡ−ＡＢＭＤ、０．０５３ｇ（０．０００１３ｍｏｌ）とポリエチレングリコールジアクリレート（新中村化学工業株式会社製、製品名：Ａ−２００）７．８６４ｇ（０．０２５８７ｍｏｌ）、および重合開始剤としての過ピバル酸−ｔｅｒｔ−ブチル（日本油脂株式会社製、製品名：パーブチルＰＶ）０．１０ｇを加え、十分に攪拌しながら脱気し、窒素ガスを導入した。その後、樹脂の合成例１と同様の手順で該溶液を硬化させた。
【０２０１】
［樹脂の合成例６］
ガラス製フラスコ中に、ＭＡ−ＡＢＭＤ、０．００５３ｇ（０．００００１３ｍｏｌ）とポリエチレングリコールジアクリレート（新中村化学工業株式会社製、製品名：Ａ−２００）３．７９６０ｇ（０．０１２４８７ｍｏｌ）、および重合開始剤としての過ピバル酸−ｔｅｒｔ−ブチル（日本油脂株式会社製、製品名：パーブチルＰＶ）０．１０ｇを加え、十分に攪拌しながら脱気し、窒素ガスを導入した。その後、樹脂の合成例１と同様の手順で該溶液を硬化させた。
【０２０２】
［樹脂の合成例７］
ガラス製フラスコ中にて２−ブタノン１０．４ｇへＭＡ−ＡＢＭＤを５．００ｇ（０．０１２３モル）溶解し混合した。この溶液に重合開始剤として過ピバル酸−ｔｅｒｔ−ブチル（日本油脂株式会社製、製品名：パーブチルＰＶ）０．０５７ｇを加え、十分に攪拌しながら脱気し、窒素ガスを導入した後に７０℃にて１６時間反応を行なった。反応終了後の溶液を２４０ｇのｎ−ヘプタンに滴下し、白色の沈殿を得た。この沈殿を濾別し、７５℃にて減圧乾燥を行い４．０８ｇの白色固体を得た。
【０２０３】
ＧＰＣ測定結果；Ｍｗ＝８０，１００、Ｍｗ／Ｍｎ＝２．７７
ＤＳＣ測定結果；Ｔｇ＝１６０℃
［樹脂の合成例８］
ガラス製フラスコ中にて２−ブタノン９．８ｇへＭＡ−ＡＢＭＤを３．９０ｇ（０．００９６モル）、スチレン（東京化成工業株式会社製）を１．００ｇ（０．００９６モル）溶解し混合した。この溶液に重合開始剤として過ピバル酸−ｔｅｒｔ−ブチル（日本油脂株式会社製、製品名：パーブチルＰＶ）０．０９４ｇを加え、十分に攪拌しながら脱気し、窒素ガスを導入した後に７０℃にて１６時間反応を行なった。反応終了後の溶液を１００ｇのｎ−ヘプタンに滴下し、白色の沈殿を得た。この沈殿を濾別し、７５℃にて減圧乾燥を行い１．５９ｇの白色固体を得た。
【０２０４】
ＧＰＣ測定結果；Ｍｗ＝３１，２００、Ｍｗ／Ｍｎ＝１．９８
ＤＳＣ測定結果；Ｔｇ＝１１６℃
［樹脂の合成例９］
ガラス製フラスコ中にて２−ブタノン９．８ｇへＭＡ−ＡＢＭＤを２．０３ｇ（０．００５０モル）、２，３，４，５，６−ペンタフルオロスチレン（東京化成工業株式会社製）を０．９７ｇ（０．００５０モル）溶解し混合した。この溶液に重合開始剤として過ピバル酸−ｔｅｒｔ−ブチル（日本油脂株式会社製、製品名：パーブチルＰＶ）０．０４９ｇを加え、十分に攪拌しながら脱気し、窒素ガスを導入した後に７０℃にて１６時間反応を行なった。反応終了後の溶液を２００ｇのｎ−ヘプタンに滴下し、白色の沈殿を得た。この沈殿を濾別し、７５℃にて減圧乾燥を行い２．３１ｇの白色固体を得た。
【０２０５】
ＧＰＣ測定結果；Ｍｗ＝７４，５００、Ｍｗ／Ｍｎ＝２．０２
ＤＳＣ測定結果；Ｔｇ＝１３２℃
［樹脂の合成例１０］
ガラス製フラスコ中にて２−ブタノン１．４ｇへＭＡ−ＡＢＭＤを１．８０ｇ（０．００４４モル）、メタクリル酸２−ヒドロキシエチルを０．０７ｇ（０．０００５モル）溶解し混合した。この溶液に重合開始剤として過ピバル酸−ｔｅｒｔ−ブチル（日本油脂株式会社製、製品名：パーブチルＰＶ）０．０２４ｇを加え、十分に攪拌しながら脱気し、窒素ガスを導入した後に７０℃にて１６時間反応を行なった。反応終了後の溶液を１００ｇのｎ−ヘプタンに滴下し、白色の沈殿を得た。この沈殿を濾別し、７５℃にて減圧乾燥を行い１．７７ｇの白色固体を得た。
【０２０６】
ＧＰＣ測定結果；Ｍｗ＝４２９，４００、Ｍｗ／Ｍｎ＝４．８７
ＤＳＣ測定結果；Ｔｇ＝１４８℃
［樹脂の合成例１１］
ガラス製フラスコ中にて２−ブタノン１０．３ｇへＭＡ−ＡＢＭＤを０．２０ｇ（０．０００５モル）、メタクリル酸メチル（東京化成工業株式会社製）を４．９６ｇ（０．０４９５モル）溶解し混合した。この溶液に重合開始剤として過ピバル酸−ｔｅｒｔ−ブチル（日本油脂株式会社製、製品名：パーブチルＰＶ）０．１２３ｇを加え、十分に攪拌しながら脱気し、窒素ガスを導入した後に７０℃にて１６時間反応を行なった。反応終了後の溶液を１０５ｇのｎ−ヘプタンに滴下し、白色の沈殿を得た。この沈殿を濾別し、７５℃にて減圧乾燥を行い４．１３ｇの白色固体を得た。
【０２０７】
ＧＰＣ測定結果；Ｍｗ＝３６，４００、Ｍｗ／Ｍｎ＝１．７１
ＤＳＣ測定結果；Ｔｇ＝１２３℃
［樹脂の合成例１２］
ガラス製フラスコ中にて酢酸ブチル２．８ｇへＢＴＳＢ−ＤＭＳＳを５．０８ｇ（０．０１０５モル）加え、溶解し混合した。この溶液に重合開始剤として過ピバル酸−ｔｅｒｔ−ブチル（日本油脂株式会社製、製品名：パーブチルＰＶ）０．５５ｇを加え、十分に攪拌しながら脱気し、窒素ガスを導入した後に７０℃にて１６時間反応を行なった。反応終了後の溶液を２８ｇのｎ−ヘプタンに滴下し、白色の沈殿を得た。この沈殿を濾別し、７５℃にて減圧乾燥を行い４．６５ｇの白色固体を得た。
【０２０８】
ＧＰＣ測定結果；Ｍｗ＝３３，３００、Ｍｗ／Ｍｎ＝１．４４
［樹脂の合成例１３］
ガラス製フラスコ中にて酢酸ブチル７．７ｇへＢＴＳＢ−ＤＭＳＳを７．５４ｇ（０．０１５６モル）、アクリロニトリル８．０１ｇ（０．１５１１モル）加え、溶解し混合した。この溶液に重合開始剤として過ピバル酸−ｔｅｒｔ−ブチル（日本油脂株式会社製、製品名：パーブチルＰＶ）０．４１ｇを加え、十分に攪拌しながら脱気し、窒素ガスを導入した後に７０℃にて１６時間反応を行なった。反応終了後の溶液を１２０ｇのｎ−ヘプタンに滴下し、白色の沈殿を得た。この沈殿を濾別し、７５℃にて減圧乾燥を行い１４．９０ｇの白色固体を得た。
【０２０９】
ＧＰＣ測定結果；Ｍｗ５０万以上
［樹脂の合成例１４］
ガラス製フラスコ中にてトルエン４．４ｇへＢＴＳＢ−ＮＢ−ＯＨを９．２４ｇ（０．０２０１モル）を加え、溶解し混合した。この溶液にジクロロビス（ベンゾニトリル）パラジウム（II）０．１４１ｇ、三フッ化ホウ素エチルエーテル２．１５ｇを加え、十分に攪拌しながら脱気し、窒素ガスを導入した後に２３℃にて４時間反応を行なった。反応終了後の溶液を８２ｇのｎ−ヘプタンに滴下し、白色の沈殿を得た。この沈殿を濾別し、７５℃にて減圧乾燥を行い５．０９ｇの白色固体を得た。
【０２１０】
ＧＰＣ測定結果；Ｍｗ＝９，０００、Ｍｗ／Ｍｎ＝１．４８
［樹脂の合成例１５］
ガラス製フラスコ中にてトルエン４．４ｇへＢＴＳＢ−ＮＢ−ＯＨを２．４７ｇ（０．００５４モル）、２−ノルボルネン４．５９ｇ（０．０４８８モル）を加え、溶解し混合した。この溶液にジクロロビス（ベンゾニトリル）パラジウム（II）０．２００ｇ、三フッ化ホウ素エチルエーテル２．０５ｇを加え、十分に攪拌しながら脱気し、窒素ガスを導入した後に２３℃にて４時間反応を行なった。反応終了後の溶液を８０ｇのｎ−ヘプタンに滴下し、白色の沈殿を得た。この沈殿を濾別し、７５℃にて減圧乾燥を行い６．３１ｇの白色固体を得た。
【０２１１】
ＧＰＣ測定結果；Ｍｗ５０万以上
本発明の抗菌剤用組成物を用いて合成した樹脂の抗菌性を評価するための試験片を作製した。作製した試験片を用い、ＪＩＳ  Ｚ２８０１：２００６「抗菌性試験方法」の方法に従って大腸菌（Ｅｓｃｈｅｒｉｃｈｉａ ｃｏｌｉ  ＮＢＲＣ３９７２）を用いて抗菌性試験を行った。無加工試験片としてはポリエチレンフィルムを用いた。実施例については、上記樹脂の合成例１〜６の硬化物、合成例７〜１５の白色固体から抗菌性樹脂を得る工程について説明する。
【０２１２】
［実施例１］
樹脂の合成例１で得た硬化物を室温まで冷却後、水に浸漬することで、５０ｍｍ×５０
ｍｍ×０．０５ｍｍの樹脂膜を得た。
【０２１３】
［実施例２］
樹脂の合成例２で得た硬化物から、実施例１と同様の手順で樹脂膜を得た。
【０２１４】
［実施例３］
樹脂の合成例３で得た硬化物から、実施例１と同様の手順で樹脂膜を得た。
【０２１５】
［実施例４］
樹脂の合成例４で得た硬化物から、実施例１と同様の手順で樹脂膜を得た。
【０２１６】
［実施例５］
樹脂の合成例５で得た硬化物から、実施例１と同様の手順で樹脂膜を得た。
【０２１７】
［実施例６］
樹脂の合成例６で得た硬化物から、実施例１と同様の手順で樹脂膜を得た。
【０２１８】
［実施例７］
樹脂の合成例７で得た白色固体０．２ｇをN，N−ジメチルホルムアミド（以下、ＤＭＦ
と略する）３．８ｇに溶解し混合した。前記溶液をガラス板上に塗布し、１２０℃に昇温させたオーブン内にて３０分間保持した後、毎分１℃で昇温させ、さらに１６０℃に６０分間保持して硬化させ、樹脂膜を得た。
【０２１９】
［実施例８］
樹脂の合成例８で得た白色固体０．２ｇをＤＭＦ３．８ｇに溶解し混合した。実施例７と同様の手順で樹脂膜を得た。
【０２２０】
［実施例９］
樹脂の合成例９で得た白色固体０．２ｇをＤＭＦ３．８ｇに溶解し混合した。実施例７と同様の手順で樹脂膜を得た。
【０２２１】
［実施例１０］
樹脂の合成例１０で得た白色固体１．５０ｇをシクロヘキサノン１０．０ｇに溶解し、ピリジン０．３３ｇ、ヘキサメチレンジイソシアナートを０．１０ｇ加えて攪拌し、均一溶液を得た。前記溶液をガラス板上に塗布し、室温にて１時間仮乾燥した後、８０℃に昇温させたオーブン内にて３０分間保持した後、毎分１℃で昇温させ、さらに１３０℃に６０分間保持して硬化膜を得た。これを１Ｎ塩酸水溶液１Ｌの入ったビーカーに８０℃にて１時間浸漬させた後、イオン交換水で洗浄し、７５℃にて減圧乾燥を行い、樹脂膜を得た。
【０２２２】
［実施例１１］
樹脂の合成例１１で得た白色固体０．２ｇをＤＭＦ３．８ｇに溶解し混合した。実施例６と同様の手順で樹脂膜を得た。
【０２２３】
［実施例１２］
樹脂の合成例１２で得た白色固体０．２ｇをＤＭＦ３．８ｇに溶解し混合した。実施例６と同様の手順で樹脂膜を得た。
【０２２４】
［実施例１３］
樹脂の合成例１３で得た白色固体０．２ｇをＤＭＦ３．８ｇに溶解し混合した。実施例７と同様の手順で樹脂膜を得た。
【０２２５】
［実施例１４］
樹脂の合成例１４で得た白色固体０．２ｇをＤＭＦ３．８ｇに溶解し混合した。実施例７と同様の手順で樹脂膜を得た。
【０２２６】
［実施例１５］
樹脂の合成例１１で得た白色固体０．１ｇをメチルイソブチルカルビノール９．９ｇに溶解した。前記溶液を４インチシリコンウエハ基板上にスピンコーターにより塗布し、９０℃にて３分間乾燥して、厚み２０ｎｍの硬化膜を得た。
【０２２７】
［実施例１６］
実施例１と同様の手順で得た樹脂膜から、大きさ５０ｍｍ×５０ｍｍの試験片を切り出し、０．０５N水酸化ナトリウム水溶液２００ｍLに浸漬した。室温で１２時間放置後、混合溶液から膜を取り出し、膜表面を蒸留水で洗浄した。液中のナトリウムイオンにより、樹脂膜中のビスメチド酸基は、ナトリウム塩（ビスメチド酸塩）を含む有機基となる。
【０２２８】
［実施例１７］
実施例２と同様の手順で得た樹脂膜から、大きさ５０ｍｍ×５０ｍｍの試験片を切り出し、０．０５N水酸化ナトリウム水溶液２００ｍLとの混合溶液に浸漬した。室温で１２時間放置後、混合溶液から膜を取り出し、膜表面を蒸留水で洗浄した。液中のナトリウムイオンにより、樹脂膜中のビスメチド酸基は、ナトリウム塩（ビスメチド酸塩）を含む有機基となる。
【０２２９】
［実施例１８］
実施例５と同様の手順で得た樹脂膜から、大きさ５０ｍｍ×５０ｍｍの試験片を切り出し、０．５重量％酢酸銀水溶液５００mＬに浸漬した。室温で１２時間放置後、混合溶液から膜を取り出し、膜表面を蒸留水で洗浄した。液中の銀イオンにより、樹脂膜中のビスメチド酸基は、銀塩（ビスメチド酸塩）を含む有機基となる。
【０２３０】
［実施例１９］
実施例５と同様の手順で得た樹脂膜から、大きさ５０ｍｍ×５０ｍｍの試験片を切り出し、０．５重量％イミダゾール水溶液５００mＬに浸漬した。室温で１２時間放置後、混合溶液から膜を取り出し、膜表面を蒸留水で洗浄した。樹脂膜中のビスメチド酸基は、イミダゾーリウム塩（ビスメチド酸塩）を含む有機基となる。
【０２３１】
［比較例１］
ガラス製フラスコ中に、前記構造のモノメチド酸基を含む構造のＭＡ−ＥＡＴｆ、０．９７ｇ（０．００３７ｍｏｌ）とポリエチレングリコールジアクリレート（新中村化学工業株式会社製、製品名：Ａ−２００）３．４０ｇ（０．００８８ｍｏｌ）、および重合開始剤としての過ピバル酸−ｔｅｒｔ−ブチル（日本油脂株式会社製、製品名：パーブチルＰＶ）０．１０ｇを加え、十分に攪拌しながら脱気し、窒素ガスを導入した。その後、実施例１と同様の手順で該溶液を硬化させて樹脂膜を得た。
【０２３２】
［比較例２］
ガラス製フラスコ中に、前記構造のヘキサフルオロカルビノール基（−（ＣＦ３）２ＯＨ）を含むＭＡ−３，５−ＨＦＡ−ＣＨＯＨ、１．８５ｇ（０．００３７ｍｏｌ）とポリエチレングリコールジアクリレート（新中村化学工業株式会社製、製品名：Ａ−２００）２．６８ｇ（０．００８８ｍｏｌ）、および重合開始剤としての過ピバル酸−ｔｅｒｔ−ブチル（日本油脂株式会社製、製品名：パーブチルＰＶ）０．１０ｇを加え、十分に攪拌しながら脱気し、窒素ガスを導入した。その後、実施例１と同様の手順で該溶液を硬化させて樹脂膜を得た。
【０２３３】
［比較例３］
ガラス製フラスコ中にてポリエチレングリコールジアクリレート（新中村化学工業株式会社製、製品名：Ａ−２００）３．８０ｇ（０．０１２５ｍｏｌ）、および重合開始剤としての過ピバル酸−ｔｅｒｔ−ブチル（日本油脂株式会社製、製品名：パーブチルＰＶ）０．１０ｇを加え、十分に攪拌しながら脱気し、窒素ガスを導入した。その後、実施例１と同様の手順で該溶液を硬化させて樹脂膜を得た。
【０２３４】
［比較例４］
無加工試験片としてのポリエチレンフィルム。
【０２３５】
［抗菌性の評価］
合成した樹脂膜の抗菌性を評価するため、ビスメチド酸基を有する樹脂を含む樹脂膜（実施例１〜１８）、ビスメチド酸基を含まない樹脂膜（比較例１〜３、５）、無加工試験片としてのポリエチレンフィルム（比較例４）の厚み０．２ｍｍの樹脂膜から、大きさ５０ｍｍ×５０ｍｍの試験片を切り出し、ＪＩＳ  Ｚ２８０１：２００６「抗菌性試験方法」の方法に従って大腸菌（Ｅｓｃｈｅｒｉｃｈｉａ ｃｏｌｉ  ＮＢＲＣ３９７２）を用いて抗菌性試験を行った。結果を表１に示す。
【０２３６】
尚、表１中のメチド量とは、ビスメチド酸基を含む重合性化合物（モノマー１）と、ビスメチド酸基を含まない重合性化合物（モノマー２）の和に占めるモノマー１のモル数の割合である。また滅菌率とは、下記の式によって算出される。抗菌活性値は、無加工品の２４時間培養後菌数（Ｂ） を抗菌加工品の２４時間培養後菌数（Ｃ）で除した数の対数値であり、抗菌活性値２．０以上（滅菌率、９９％以上）で効果があると定義される。
【化３３】
0005803497.tif 000034
【表１】
0005803497.tif 000035
【０２３７】
表１に示すように、本発明の実施例１〜１９で得られたビスメチド酸基を有する抗菌剤で表面を被覆してなる抗菌性部材は優れた抗菌活性を示すことが判った。比較して、ビスメチド酸基を有しない抗菌性部材は抗菌活性を示さなかった。
【０２３８】
［カビ抵抗性の評価］
合成した樹脂膜のカビ抵抗性を評価するため、ビスメチド酸基を有する樹脂を含む樹脂膜（実施例１、３，４、６）、無加工試験片としてのポリエチレンフィルム（比較例４）、ナフィオン１１７フィルム（比較例５）の樹脂膜から、大きさ、４０ｍｍ×４０ｍｍの試験片を切り出した。
【０２３９】
試験方法は、ＪＩＳ  Ｚ ２９１１：２０００「かび抵抗性試験方法（付属書1 プラスチック製品の試験） 」に準拠し、菌株は表２に示す指定された５種類を混合して用いて行った。
【表２】
0005803497.tif 000036
【０２４０】
試験の判定基準は表３に示す通りである。
【表３】
0005803497.tif 000037
【０２４１】
試験の結果は表４に示す通りである、実施例１、３、４、６のフィルムでカビ抵抗性がみられ、比較例４、５のフィルムではカビ抵抗性はみられなかった。
【表４】
0005803497.tif 000038
【０２４２】
［抗ウィルス性の評価］
合成した樹脂膜の抗ウィルス性を評価するため、ビスメチド酸基を有する樹脂を含む樹脂膜（実施例３、４）、無加工試験片としてのポリエチレンフィルム（比較例４）の厚み約０．２ｍｍの樹脂膜から、大きさ、５０ｍｍ×５０ｍｍの試験片を切り出した。
【０２４３】
評価ウィルスとして、エンベロープを持つＡ型インフルエンザウィルス及びエンベロープを持たないネコカリシウィルスを用いた。
【０２４４】
試験は、試験片にウィルス液２００ｍｌを滴下した後、試験片とウィルスの接触効率を上げるため、大きさ、４０ｍｍ×４０ｍｍのポリプロピレンフィルムを乗せて行った。
【０２４５】
２時間後、試験片とウィルス液を接触させた液からウィルスを回収し、反応を停止させた液を１０倍段階希釈して、反応停止液原液または希釈液をウィルス感染価測定用細胞に感染させ、ウィルス増殖による細胞変性効果を観察した。
【０２４６】
結果、実施例３、４の樹脂膜はＡ型インフルエンザウィルスおよびネコカリシウィルスに対して高い抗ウィルス性を示し、希釈液のみならず反応停止液原液において細胞変性効果が全くみられなかった。
【０２４７】
また、同様な方法で試験したポリエチレンフィルムは、Ａ型インフルエンザウィルスに対しては反応停止液原液から１０５倍希釈までは細胞変性効果がみられ、１０６倍希釈以上で細胞変性効果を示さなくなった。ネコカリシウィルスに対しては反応停止液原液から１０４倍希釈までは細胞変性効果がみられ、１０５倍希釈以上の希釈率で細胞変性効果を示さなくなった。
【０２４８】
さらに、同様な方法でナフィオン１１７フィルム（比較例５）を試験した。結果、Ａ型インフルエンザウィルスに対して溶出液原液では生細胞率が８０％以下となり、細胞毒性がみられた。また、１０倍以上に希釈した場合には細胞毒性はみられず、抗ウィルス性を示した。ネコカリシウィルスに対しての細胞毒性はみられず、溶出液原液で抗ウィルス性を示した。